(57)【特許請求の範囲】
【請求項１】
式（３）の構造を有する、アルコキシシラン末端であるシロキサン伸長パーフルオロエーテルを含む、湿気硬化性組成物：
Ｄ−ＣＨ２−ＣＨ２−ＰＦＥ−ＣＨ２−ＣＨ２−Ａ’−ＣＨ２−ＣＨ２−ＰＦＥ−ＣＨ２−ＣＨ２−Ｄ  （３）
式中、−Ａ’−は、式（２ｂ）：
【化１】
0005987232.tif 000025
（式中、
各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、
ｎは１から６の整数である）
で表される部分であり、
各−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２からの誘導基であり、−ＰＦＥ−はパーフルオロエーテル基を含み、
各−Ｄは、独立して、−Ｓｉ（−Ｒ３）ｐ（−ＯＲ３）３−ｐの構造を有する部分であり、
式中、ｐは、独立して０、１及び２から選択され、
各Ｒ３は、独立してＣ１〜Ｃ４アルキルから選択される。
【請求項２】
アルコキシシラン末端であるシロキサン伸長パーフルオロエーテルが、
（ａ）式（１）の化合物を含む、アルケニル末端であるシロキサン伸長パーフルオロエーテル：
ＣＨ２＝ＣＨ−ＰＦＥ−ＣＨ２−ＣＨ２−Ａ’−ＣＨ２−ＣＨ２−ＰＦＥ−ＣＨ＝ＣＨ２  （１）
［式中、−Ａ’−は、式（２ｂ）：
【化２】
0005987232.tif 000026
（式中、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、
ｎは１から６の整数である。）
で表される部分を含み、
各ＣＨ２＝ＣＨ−ＰＦＥ−ＣＨ２−ＣＨ２−は、アルケニル末端パーフルオロエーテルＣＨ２＝ＣＨ−ＰＦＥ−ＣＨ＝ＣＨ２からの誘導基であり、−ＰＦＥ−はパーフルオロエーテル基を含む。］、及び
（ｂ）式（４）のアルコキシシラン：
Ｈ−Ｓｉ（−Ｒ３）ｐ（−ＯＲ３）３−ｐ  （４）
（式中、ｐは０、１及び２から選択され、
各Ｒ３は、独立してＣ１〜Ｃ４アルキルから選択される。）
を含む反応物質の反応生成物を含む、請求項１に記載の湿気硬化性組成物。
【請求項３】
式（５）：
（Ｒ３Ｏ−）３−ｐ（Ｒ３−）ｐＳｉ−ＣＨ２−ＣＨ２−ＰＦＥ−ＣＨ２−ＣＨ２−Ｓｉ（−Ｒ３）ｐ（−ＯＲ３）３−ｐ  （５）
（式中、各ｐは、独立して、０、１及び２から選択され、
各Ｒ３は、独立してＣ１〜Ｃ４アルキルから選択され、
−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はパーフルオロエーテル基を含む。）
のアルコキシシラン末端である非伸長パーフルオロエーテルを含む、請求項１に記載の湿気硬化性組成物。
【請求項４】
（ａ）アルケニル末端パーフルオロエーテル、及び
（ｂ）式（９）の構造を有する化合物を含む、ヒドロシラン末端であるシロキサン伸長パーフルオロエーテル：
Ａ−ＣＨ２−ＣＨ２−ＰＦＥ−ＣＨ２−ＣＨ２−Ａ’−ＣＨ２−ＣＨ２−ＰＦＥ−ＣＨ２−ＣＨ２−Ａ  （９）
［式中、各Ａ−は、独立して、式（２ｃ）：
【化３】
0005987232.tif 000027
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは、０、１及び２から選択され、
ｎは、１から６の整数である。）
で表される部分から選択され、
−Ａ’−は、式（２ｂ）：
【化４】
0005987232.tif 000028
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは、０、１及び２から選択され、
ｎは、１から６の整数である。）
で表される部分を含み、
−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２からの誘導基であり、−ＰＦＥ−はパーフルオロエーテル基を含む。］
を含む付加硬化性組成物。
【請求項５】
アルケニル末端パーフルオロエーテルが、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のもののいずれかの組み合わせ（式中、各ｋは、独立して２から１００の整数である。）から選択されるパーフルオロエーテル基を含む、請求項４に記載の付加硬化性組成物。
【請求項６】
アルケニル末端パーフルオロエーテルが二官能性である、請求項４に記載の付加硬化性組成物。
【請求項７】
ヒドロシラン末端であるシロキサン伸長パーフルオロエーテルが、３から６の平均ヒドロシラン官能価を有する、請求項４に記載の付加硬化性組成物。
【請求項８】
ヒドロシラン末端である非伸長パーフルオロエーテルを含む、請求項４に記載の付加硬化性組成物。
【請求項９】
ヒドロシラン末端であるシロキサン伸長パーフルオロエーテルが、
（ａ）アルケニル末端パーフルオロエーテル、及び
（ｂ）ヒドロシラン末端シロキサン
を含む反応物質の反応生成物を含む、請求項４に記載の付加硬化性組成物。
【請求項１０】
シール剤として配合された、請求項１に記載の組成物。
【請求項１１】
請求項１０に記載の組成物で封止された隙間。
【請求項１２】
（ａ）隙間を画定する１つ又は複数の表面に、請求項１０に記載の組成物を塗布すること、
（ｂ）隙間を画定する表面を組み合わせること、及び
（ｃ）組成物を硬化させて、隙間を封止すること
を含む、隙間を封止する方法。
【請求項１３】
シール剤として配合された、請求項４に記載の組成物。
【請求項１４】
請求項１３に記載の組成物で封止された隙間。
【請求項１５】
（ａ）隙間を画定する１つ又は複数の表面に、請求項１３に記載の組成物を塗布すること、
（ｂ）隙間を画定する表面を組み合わせること、及び
（ｃ）組成物を硬化させて、隙間を封止すること
を含む、隙間を封止する方法。
【発明の詳細な説明】
【技術分野】
【０００１】
この開示は、高温での航空宇宙用シール剤用途に有用な、パーフルオロエーテル及びパーフルオロエーテル組成物に関する。
【背景技術】
【０００２】
導電性シール剤は、航空宇宙産業において、導電性が要求される２つのパネル間の間隙を封止するために広く用いられている。しかしながら、高温、例えば５００°Ｆに２４時間曝露した後に導電性を維持することは、未だ満たされていないニーズとして残っている。高温安定性を呈するパーフルオロエーテル等のフルオロポリマーが開発されてきた。パーフルオロエーテルは、高温用途に有用であり、末端基は、様々な硬化化学反応に適合させ得る。しかしながら、航空宇宙産業、とりわけ、高い導電性が要求される用途における厳しい性能要求を満たすため、パーフルオロエーテル組成物は、注意深く調製しなければならない。
【発明の概要】
【発明が解決しようとする課題】
【０００３】
航空宇宙用途の厳しい環境的、熱的、化学的及び電気的要求を満たすシール剤を提供すべく、変性ポリマーパーフルオロエーテルを含有する付加及び湿気硬化性シール剤組成物を開示する。本開示によって提供されるパーフルオロエーテルは、パーフルオロエーテルの分子量を増加させるため、シロキサンを用いて伸長されたものである。末端基もまた、付加硬化で用いるのに相応しいヒドロシラン基又は湿気硬化に有用なアルコキシシラン基を含むべく、変性されている。伸長されたパーフルオロエーテルを含めたパーフルオロエーテルの組み合わせを有する付加硬化性及び湿気硬化性組成物を提供する。斯かる組成物は、導電性シール剤において特に有用である。
【課題を解決するための手段】
【０００４】
第一の態様において、アルコキシシラン末端である伸長パーフルオロエーテルを含む、湿気硬化性組成物を開示する。
【０００５】
第二の態様において、（ａ）アルケニル末端である非伸長パーフルオロエーテル、（ｂ）ヒドロシラン末端シロキサン及び（ｃ）アルコキシシランを含む反応物質の反応生成物を含む、湿気硬化性組成物を開示する。
【０００６】
第三の態様において、（ａ）アルケニル末端である非伸長パーフルオロエーテルとヒドロシラン末端シロキサンとを反応させて、アルケニル末端である伸長パーフルオロエーテルとアルケニル末端である非伸長パーフルオロエーテルとの混合物を提供すること、及び（ｂ）混合物をアルコキシシランと反応させて、アルコキシシラン末端である伸長パーフルオロエーテルとアルコキシシラン末端である非伸長パーフルオロエーテルとの混合物を提供することを含む工程によって調製される、湿気硬化性組成物を開示する。
【０００７】
第四の態様において、（ａ）アルケニル末端パーフルオロエーテル及び（ｂ）ヒドロシラン末端である伸長パーフルオロエーテルを含む、付加硬化性組成物を開示する。
【０００８】
第五の態様において、（ａ）アルケニル末端パーフルオロエーテル、（ｂ）第一のヒドロシラン末端シロキサン及び（ｃ）第二のヒドロシラン末端シロキサンを含む反応物質の反応生成物を含む、付加硬化性組成物を開示する。
【０００９】
第六の態様において、（ａ）アルケニル末端である非伸長パーフルオロエーテルと第一のヒドロシラン末端シロキサンとを反応させて、アルケニル末端である伸長パーフルオロエーテルとアルケニル末端である非伸長パーフルオロエーテルとの混合物を提供すること、及び（ｂ）混合物を第二のヒドロシラン末端シロキサンと反応させて、ヒドロシラン末端である伸長パーフルオロエーテルとヒドロシラン末端である非伸長パーフルオロエーテルとの混合物を提供することを含む工程によって調製される、付加硬化性組成物が開示される。
【００１０】
第七の態様において、本開示によって提供される組成物を含む、硬化したシール剤を開示する。
【００１１】
第八の態様において、本開示によって提供される組成物で封止された隙間（ａｐｅｒｔｕｒｅｓ）を開示する。
【００１２】
第九の態様において、（ａ）隙間を画定する１つ又は複数の表面に、本開示によって提供される組成物を適用すること、（ｂ）隙間を画定する表面を組み合わせること、及び（ｃ）組成物を硬化させて、隙間を封止することを含む、隙間を封止する方法を開示する。
【発明を実施するための形態】
【００１３】
定義
以下の説明に関し、本開示によって提供される実施形態は、反対のことが明確に特定されている場合を除き、多様な代替のバリエーション及び工程順序をとってもよいことを理解されたい。さらに、実施例において以外又は示されていない限り、例えば、明細書及び特許請求の範囲において用いられる成分の量を表す全ての数字は、用語「約」によって修飾されているものとして、全ての場合において理解されるべきである。したがって、反対のことが示されていない限り、以下の明細書及び添付の特許請求の範囲に記載される数値パラメータは、得ようとする所望の特性に応じて変動してもよい目安である。少なくとも、また特許請求の範囲への均等論の適用を制限しようとするものではないが、各数値パラメータは、少なくとも、報告される有効数字の桁数を考慮し且つ通常の丸め技法を適用することによって解釈されるべきである。
【００１４】
発明の広い範囲を明らかにする数値範囲及びパラメータは目安であるが、具体的な実施例に記載される数値は、できる限り正確に報告される。しかしながら、いかなる数値も、それらのそれぞれの試験測定において見られる標準的な変動から必然的に生じる、ある種の誤差を本質的に含んでいる。
【００１５】
また、本明細書に記載の任意の数値範囲は、それらに包含される全ての部分範囲を含むことが意図されていることを理解されたい。例えば、「１から１０」の範囲は、記載されている最小値である約１と記載されている最大値である約１０との間（を含む）全ての部分範囲、即ち、約１に等しい又はそれより大きい最小値及び約１０に等しい又はそれより小さい最大値を有する全ての部分範囲を含むことが意図されている。また、この出願において、「及び／又は」が、ある事例において明白に用いられることがあるが、「又は」の使用は、そうでないことが具体的に述べられていない限り、「及び／又は」を意味する。
【００１６】
２つの文字又は記号の間ではないダッシュ（「−」）は、置換基又は２つの原子間のための結合点を示すために用いられる。例えば、−ＣＯＮＨ２は、炭素原子を介して他の化学的部分へ結合する。
【００１７】
「アルケニル」は、−ＣＨ＝ＣＨ２基を指す。
【００１８】
「アルコキシシラン」は、式（４）の化合物又は式（４ａ）の基を指し、
Ｈ−Ｓｉ（−Ｒ３）ｐ（−ＯＲ３）３−ｐ      （４）
−Ｓｉ（−Ｒ３）ｐ（−ＯＲ３）３−ｐ      （４ａ）
式中、ｐは０、１及び２から選択され、各Ｒ３は、独立してＣ１〜Ｃ４アルキルから選択される。式（４）の化合物及び式（４ａ）の基のある実施形態において、ｐは０であり、ｐは１であり、ある実施形態において、ｐは２である。式（４）の化合物及び式（４ａ）の基のある実施形態において、各Ｒ３は、独立して、エチル及びメチルから選択される。式（４）の化合物又は式（４ａ）の基のある実施形態において、各Ｒ３はエチルであり、ある実施形態において、各Ｒ３はメチルである。
【００１９】
「アルキル」は、例えば、炭素原子数１から２０、炭素原子数１から１０、炭素原子数１から６、炭素原子数１から４又は炭素原子数１から３の、飽和で分岐又は直鎖の非環式一価炭化水素基を指す。ある実施形態において、アルキル基は、Ｃ２〜Ｃ６アルキル、Ｃ２〜Ｃ４アルキルであり、ある実施形態において、Ｃ１〜Ｃ３アルキルである。アルキル基の例としては、メチル、エチル、ｎ−プロピル、イソプロピル、ｎ−ブチル、イソブチル、ｔｅｒｔ−ブチル、ｎ−ヘキシル、ｎ−デシル、テトラデシル等が挙げられる。ある実施形態において、アルキル基は、Ｃ１〜Ｃ６アルキル、Ｃ１〜Ｃ４アルキル、Ｃ１〜Ｃ３アルキルであり、ある実施形態において、Ｃ１〜Ｃ２アルキルである。
【００２０】
「シロキサン」は、交互になったケイ素及び酸素原子、例えば−Ｓｉ（Ｒ）２−Ｏ−Ｓｉ（Ｒ）２−を有する化合物又は部分を指し、式中、各Ｒは、例えば、アルキル、シクロアルキル、アルコキシシラン、アリール及びその他であり得る。ある実施形態において、シロキサンは、式（２ａ）、式（２ｂ）又は式（２ｃ）の構造を含み、
【化１】
0005987232.tif 000002
式中、各Ｒ１は、独立して、Ｃ１〜Ｃ４アルキル、Ｃ５〜６シクロアルキル、フェニル、−Ｏ−Ｓｉ（Ｒ２）３−ｍ（Ｈ）ｍ又は−Ｏ−Ｓｉ（Ｒ２）３から選択され、各Ｒ２は、独立してＣ１〜Ｃ４アルキルであり、ｍは０、１及び２から選択され、ｎは１から６の整数である。式（２ａ）及び式（２ｃ）のシロキサン並びに少なくとも１つのＲ２が−Ｏ−Ｓｉ（Ｒ２）３−ｍ（Ｈ）ｍでありｍが１又は２である式（２ｂ）のシロキサンは、ヒドロシラン末端シロキサンと呼ばれる。式（２ａ）及び式（２ｂ）のシロキサンのある実施形態において、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは１から６の整数である。
【００２１】
シロキサンは、環式であってもよく、例えば、
【化２】
0005987232.tif 000003
の構造を有してもよく、式中、各Ｒ１は、例えば、水素、アルキル、シクロアルキル、−Ｏ−Ｓｉ（Ｒ２）３−ｍ（Ｈ）ｍ、アリール及びその他であることができ、ｎは１、２、３、４、又は４より大きい整数であることができる。環式シロキサンの例は、テトラメチルシクロテトラシロキサン（ＴＭＣＴＳ）である。少なくとも１つのヒドロシラン基を有する環式シロキサンは、ヒドロシラン末端シロキサンと呼ぶ。
【００２２】
理解できるように、シロキサンは、直鎖及び環式シロキサン構造の両方を有する脂環式シロキサンも含む。
【００２３】
シロキサンは、脂肪族シロキサン、例えば、各Ｒ１が水素及びＣ１〜Ｃ４アルキルから選択される式（２ａ）、式（２ｂ）及び式（２ｃ）のシロキサンも含む。脂肪族シロキサンのある実施形態において、各Ｒ１は、水素、Ｃ１〜Ｃ４アルキル、Ｃ３〜６シクロアルキル及びフェニルから選択される。
【００２４】
「ヒドロシラン」は、ケイ素原子に結合した少なくとも１つの水素を有する基、例えば、−ＳｉＨ３、−Ｓｉ（−Ｒ）Ｈ２及び−Ｓｉ（−Ｒ）２Ｈ等を指し、各Ｒは、水素以外の基、例えば、Ｃ１〜Ｃ４アルキル、Ｃ５〜６シクロアルキル、フェニル又は−Ｏ−Ｓｉ（Ｒ２）３−ｍ（Ｈ）ｍ等であり、各Ｒ２は、独立してＣ１〜Ｃ４アルキルであり、ｍは、０、１及び２から選択される。ある実施形態において、ヒドロシラン基は、−Ｓｉ（−Ｒ）２Ｈ基を指す。ある実施形態において、ヒドロシラン基は、−Ｓｉ（−Ｒ）２Ｈ基であり、式中、各Ｒは、独立して、Ｃ１〜Ｃ４アルキル、Ｃ５〜６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは、０、１及び２から選択される。ヒドロシラン末端である化合物、部分又は基は、ヒドロシラン基を有する化合物、部分又は基を指す。ヒドロシラン末端シロキサンは、１つ又は複数のヒドロシラン基を有するシロキサン、例えば、式（２ａ）及び式（２ｃ）のシロキサン、並びに少なくとも１つのＲ１が−Ｏ−Ｓｉ（Ｒ２）３−ｍ（Ｈ）ｍであり、ｍが１又は２である式（２ｂ）の化合物等を指す。
【００２５】
化合物、ポリマー、組成物及び方法の、ある実施形態について以下に言及する。開示される実施形態は、特許請求の範囲を限定することを意図するものではない。逆に、特許請求の範囲は、あらゆる選択肢、改変及び均等物をカバーすることを意図している。
【００２６】
パーフルオロエーテル
パーフルオロエーテルは、高温安定性が要求される用途において有用であることが知られている。パーフルオロエーテルポリマーは、例えば、ダイキン工業（Ｄｅｍｎｕｍ（登録商標））、Ｓｏｌｖａｙ（Ｆｏｍｂｌｉｎ（登録商標））及び信越化学工業（Ｓｉｆｅｌ（登録商標））等の供給業者から入手可能である。一般に、あるパーフルオロエーテルポリマーは、複数のパーフルオロエーテル−ＣＦ２−Ｏ−単位を含有する骨格、例えば、−（ＣＦ２−ＣＦ２−ＣＦ２−Ｏ）ｋ−（Ｄｅｍｎｕｍ（登録商標））、−（ＣＦ２−ＣＦ２−Ｏ）ｋ−（ＣＦ２−Ｏ）ｍ−（Ｆｏｍｂｌｉｎ（登録商標））及び−（ＣＦ（ＣＦ３）−ＣＦ２−Ｏ）ｋ−又は−ＣＦ２−ＣＦ２（ＣＦ３）−Ｏ）ｋ−（Ｓｉｆｅｌ（登録商標））等のパーフルオロエーテル基を特徴とする。ある実施形態において、パーフルオロエーテルは、−［−ＣＦ２−Ｏ−］ｋ−；−［−ＣＦ（ＣＦ３）−Ｏ−］ｋ−；−［−ＣＦ２−ＣＦ２−Ｏ−］ｋ−；−［−ＣＦ（ＣＦ３）−ＣＦ２−Ｏ−］ｋ−；−［−ＣＦ２−ＣＦ（ＣＦ３）−Ｏ−］ｋ−；−［−ＣＦ２−ＣＦ２−ＣＦ２−Ｏ−］ｋ−；−［−ＣＦ（ＣＦ３）−ＣＦ２−ＣＦ２−Ｏ−］ｋ−；−［−ＣＦ２−ＣＦ（ＣＦ３）−ＣＦ２−Ｏ−］ｋ−；−［−ＣＦ２−ＣＦ２−ＣＦ（ＣＦ３）−Ｏ−］ｋ−；−ＣＦ２−Ｏ−［−ＣＦ２−ＣＦ２−Ｏ−］ｋ−［−ＣＦ２−Ｏ−］ｋ−ＣＦ２−；−ＣＦ２−Ｏ−［−ＣＦ（ＣＦ３）−ＣＦ２−Ｏ−］ｋ−［−ＣＦ２−Ｏ−］ｋ−ＣＦ２−；−ＣＦ２−Ｏ−［−ＣＦ２−ＣＦ（ＣＦ３）−Ｏ−］ｋ−［−ＣＦ２−Ｏ−］ｋ−ＣＦ２−、及び前記のものの任意の組み合わせから選択されるパーフルオロエーテル基を含む。ある実施形態において、ｋは２から１００、５から８０、１０から６０の整数であり、ある実施形態において、１５から６０の整数である。ある実施形態において、本明細書に記載の任意のものを含めたパーフルオロエーテル基の総数は、個別に又は組み合わせにおいてのいずれについても、２から１００、５から８０、１０から６０であってよく、ある実施形態において、１５から６０であってよい。ある実施形態において、パーフルオロエーテルは、５００ダルトンから１５，０００ダルトン、１，０００ダルトンから１２，０００ダルトン、１，５００ダルトンから１０，０００ダルトンの数平均分子量を有し、ある実施形態において、２，０００ダルトンから８，０００ダルトンの数平均分子量を有する。
【００２７】
本開示によって提供される伸長パーフルオロエーテルは、対応する非伸長パーフルオロエーテルの約２倍の数、例えば、２から３００、１０から２５０、３０から２００、５０から１５０のパーフルオロエーテル基を含み、ある実施形態において１００から１５０のパーフルオロエーテル基を含む。ある実施形態において、伸長パーフルオロエーテルは、１，０００ダルトンから４０，０００ダルトン、２，０００ダルトンから３０，０００ダルトン、５，０００ダルトンから２５，０００ダルトンの数平均分子量を有し、ある実施形態において１０，０００ダルトンから２５，０００ダルトンの数平均分子量を有する。
【００２８】
ある実施形態において、アルケニル末端パーフルオロエーテルは、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のものの任意の組み合わせから選択されるパーフルオロエーテル基を含み、ある実施形態において、各ｋは、独立して２から１００の整数である。
【００２９】
ある実施形態において、パーフルオロエーテルは、構造−［−ＣＦ（ＣＦ３）−ＣＦ２−Ｏ−］ｋ−を有するパーフルオロエーテル基を含み、ｋは、２から２００、１０から１８０、２０から１６０、５０から１５０の整数であり、ある実施形態において、１００から１５０の整数である。
【００３０】
ある実施形態において、パーフルオロエーテルは、構造−［−ＣＦ２−ＣＦ（ＣＦ３）−Ｏ−］ｋ−を有するパーフルオロエーテル基を含み、ｋは、２から２００、１０から１８０、２０から１６０、５０から１５０の整数であり、ある実施形態において、１００から１５０の整数である。
【００３１】
ある実施形態において、パーフルオロエーテルは、アルケニル末端パーフルオロエーテルを含む。ある実施形態において、アルケニル末端パーフルオロエーテルは、２から６の平均アルケニル官能価を有し、ある実施形態において、２から３の平均アルケニル官能価を有する。ある実施形態において、アルケニル末端パーフルオロエーテルは、二官能性である。ある実施形態において、多官能性アルケニル末端パーフルオロエーテルは、二官能性アルケニル末端パーフルオロエーテルを多官能性ヒドロシランと反応させることによって調製してもよい。多官能性ヒドロシランの例としては、エチルシラン等のアルキルシラン、及びフェニルトリス（ジメチルシリル）シラン等のその他のものが挙げられる。例えば、二官能性アルケニル末端パーフルオロエーテルと多官能性アルキルシランＲ−ＳｉＨ３（式中、Ｒはアルキルである）とを３：１の当量比で反応させると、三官能性アルキル末端パーフルオロエーテルを提供することができる。様々なアルケニル官能価、官能価の範囲及び／又は平均アルケニル官能価を有するアルケニル末端パーフルオロエーテルが調製され得ることが理解できる。
【００３２】
ある実施形態において、パーフルオロエーテルは、本明細書に開示される任意のパーフルオロエーテル基を含めたパーフルオロエーテル−ＣＦ２−Ｏ−単位に加えて、セグメントを含む。追加のセグメントは、例えば、複数のパーフルオロエーテル基を含有するセグメントを分離するような骨格構造内の任意の場所、又はパーフルオロエーテル骨格と終端基若しくは末端基との間に、位置してもよい。例としてパーフルオロエーテルセグメントの１つを用いると、１つ又は複数の追加のセグメントを有するパーフルオロエーテルは、構造−Ｌ−［−ＣＦ２−Ｏ−］ｋ−、−Ｌ−［−ＣＦ２−Ｏ−］ｋ−Ｌ−、−Ｌ−［−ＣＦ２−Ｏ−］ｋ−Ｌ−［−ＣＦ２−Ｏ−］ｋ−及び／又はその他（式中、Ｌは追加のセグメントを表す）を有する骨格領域を含んでもよい。１つ又は複数の追加のセグメントは、例えば、アルカンジイル基、シクロアルカンジイル基、アレーン−ジイル基、アミン−ジイル、シラン−ジイル、及び前記のものの任意の組み合わせを含んでもよく、これらは非置換であっても又は置換であってもよく、置換基は、例えば、アルキル、アミン、ヒドロキシ、＝Ｏ又はアルコキシであってよい。
【００３３】
したがって、本明細書において用いるとき、−ＰＦＥ−は、パーフルオロエーテルのコアを指し、少なくとも１つのパーフルオロエーテルセグメント又は複数のパーフルオロエーテルセグメント−ＰＦＥＳ−を含み、各パーフルオロエーテルセグメントは、パーフルオロエーテル基及び任意の追加の非パーフルオロエーテルセグメント−Ｌ−を含み、例えば−Ｌ−ＰＦＥＳ−Ｌ−等である。パーフルオロエーテルコア−ＰＦＥ−は、アルケニル基又はその他の官能基等の官能基を末端としてもよい。
【００３４】
ある実施形態において、パーフルオロエーテルは、二官能性パーフルオロエーテルである。ある実施形態において、二官能性アルケニル末端パーフルオロエーテルは、構造ＣＨ２＝ＣＨ−ＰＦＥ−ＣＨ＝ＣＨ２を有し、式中、−ＰＦＥ−は、複数のパーフルオロエーテル基及び任意の非パーフルオロエーテルセグメントを含む。ある実施形態において、二官能性アルケニル末端パーフルオロエーテルは、構造ＣＨ２＝ＣＨ−Ｌ−ＰＦＥＳ−Ｌ−ＣＨ＝ＣＨ２を有し、式中、Ｌは、本明細書に定義される。
【００３５】
伸長パーフルオロエーテル
本開示によって提供される組成物のある実施形態において、組成物は、伸長パーフルオロエーテルを含む。
【００３６】
伸長パーフルオロエーテルは、低分子量パーフルオロエーテルを伸長基と反応させた結果として生じるパーフルオロエーテルを指す。高分子量ポリマーを形成するためのプレポリマーの伸長は、周知であり、反応物質の官能基の比を選択することによって、少なくともある程度制御することができる。ある実施形態において、伸長パーフルオロエーテルは、２つの前駆体パーフルオロエーテル、３つの前駆体パーフルオロエーテル、４つの前駆体パーフルオロエーテルを含み、ある実施形態において、４つより多い前駆体パーフルオロエーテルを含む。ある実施形態において、伸長基はシロキサンである。伸長基としてのある種のシロキサンの使用は、付加硬化（ヒドロシリル化）反応に有用な追加のヒドロシラン官能基を付与するためにも有用である場合がある。
【００３７】
ある実施形態において、伸長パーフルオロエーテルは、アルケニル基、ヒドロシラン基、ヒドロシラン末端シロキサン基及びアルコキシシラン基から選択される末端基を含む。ある実施形態において、伸長パーフルオロエーテルは、末端アルケニル基を含み、ある実施形態において、末端シロキサン基、末端ヒドロシラン末端シロキサン基を含み、ある実施形態において、末端アルコキシシラン基を含む。
【００３８】
ある実施形態において、アルケニル末端である伸長パーフルオロエーテルは、式（１）の構造
ＣＨ２＝ＣＨ−ＰＦＥ−ＣＨ２−ＣＨ２−Ａ’−ＣＨ２−ＣＨ２−ＰＦＥ−ＣＨ＝ＣＨ２      （１）
を有し、式中、Ａ’は、
【化３】
0005987232.tif 000004
（式中、各Ｒ１は、独立して、Ｃ１〜Ｃ４アルキル、Ｃ５〜Ｃ６シクロアルキル、フェニル、及び−Ｏ−Ｓｉ（Ｒ２）３−ｍ（Ｈ）ｍ又は−Ｏ−Ｓｉ（Ｒ２）３から選択され、各Ｒ２は、独立してＣ１〜Ｃ４アルキルであり、ｍは０、１及び２から選択され、ｎは１から６の整数である）
の構造を有し、各−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はパーフルオロエーテル基を含む。
【００３９】
式（２ｂ）のある実施形態において、ｎは１であり、ｎは２であり、ｎは３であり、ｎは４であり、ｎは５であり、ある実施形態において、ｎは６である。
【００４０】
式（２ｂ）のある実施形態において、各Ｒ１は、独立して、Ｃ１〜Ｃ２アルキル、フェニル及び−Ｏ−Ｓｉ（Ｒ３）３から選択される。式（２ｂ）のある実施形態において、各Ｒ１は、独立して、Ｃ１〜Ｃ２アルキル、フェニル及び−Ｏ−Ｓｉ（Ｒ３）３から選択され、各Ｒ３は、独立してＣ１〜Ｃ２アルキルから選択される。式（２ｂ）のある実施形態において、各Ｒ１は、独立して、Ｃ１〜Ｃ２アルキル、フェニル及び−ＯＳｉ（ＣＨ３）３から選択される。式（２ｂ）のある実施形態において、ｎは１及び２から選択され、各Ｒ１は、独立して、Ｃ１〜Ｃ２アルキル、フェニル及び−ＯＳｉ（ＣＨ３）３から選択される。
【００４１】
式（２ｂ）のある実施形態において、各Ｒ１は、独立して、Ｃ１〜Ｃ２アルキル、フェニル、−ＯＳｉ（ＣＨ３）２Ｈ及び−ＯＳｉ（ＣＨ３）３から選択される。式（２ｂ）のある実施形態において、ｎは１及び２から選択され、各Ｒ１は、独立して、Ｃ１〜Ｃ２アルキル、フェニル、−ＯＳｉ（ＣＨ３）２Ｈ及び−ＯＳｉ（ＣＨ３）３から選択される。ある実施形態において、ｎは１及び２から選択され、各Ｒ１は、独立して、−ＣＨ３及び−ＯＳｉ（ＣＨ３）２Ｈから選択される
【００４２】
式（２ｂ）のある実施形態において、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは１から６の整数である。
【００４３】
式（２ｂ）のヒドロシラン末端シロキサンのある実施形態において、各Ｒ１は同一であり、ある実施形態において、少なくとも１つのＲ１は異なる。ある実施形態において、各Ｒ１は、メチル、エチル、ｎ−プロピル、イソプロピル、ｎ−ブチル、イソブチル及びｔｅｒｔ−ブチルから選択される。ある実施形態において、各Ｒ１は、メチル及びエチルから選択される。ある実施形態において、各Ｒ１はメチルである。
【００４４】
湿気硬化性組成物に適した伸長パーフルオロエーテルは、Ｒ１が−Ｏ−Ｓｉ（Ｒ２）３であるもののような、末端ヒドロシラン基を含まないものである。
【００４５】
ある実施形態において、アルケニル末端である伸長パーフルオロエーテルは、（ａ）アルケニル末端である非伸長パーフルオロエーテル及び（ｂ）ヒドロシラン末端シロキサンを含む反応物質の反応生成物を含む。
【００４６】
アルケニル末端パーフルオロエーテルは、本明細書に開示される任意のパーフルオロエーテル基を含んでよく、ある実施形態において、アルケニル末端である非伸長パーフルオロエーテルは、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のものの任意の組み合わせから選択されるパーフルオロエーテル基を含む。
【００４７】
式ＣＨ２＝ＣＨ−ＰＦＥ−ＣＨ＝ＣＨ２のアルケニル末端である非伸長パーフルオロエーテル等のアルケニル末端である非伸長パーフルオロエーテルは、ダイキン工業、Ｓｏｌｖａｙ、信越化学工業及びその他から入手可能なパーフルオロエーテル等の市販のパーフルオロエーテルであってよく、又は末端アルケニル基を有していない市販のパーフルオロエーテルに由来するものであってもよい。
【００４８】
ある実施形態において、アルケニル末端である非伸長パーフルオロエーテルは、２，０００ダルトンから１５，０００ダルトン、４，０００ダルトンから１３，０００ダルトン、５，０００ダルトンから１２，０００ダルトン、６，０００ダルトンから１１，０００ダルトン、７，０００ダルトンから１０，０００ダルトンの数平均分子量を有し、ある実施形態において、８，０００ダルトンから９，０００ダルトンの数平均分子量を有する。ある実施形態において、アルケニル末端である非伸長パーフルオロエーテルは、室温にて液状である。ある実施形態において、アルケニル末端である非伸長パーフルオロエーテルは、２５℃にて、８０ポアズから４００ポアズ、９０ポアズから３００ポアズ、１００ポアズから２００ポアズの粘度を有し、ある実施形態において、１１０ポアズから１５０ポアズの粘度を有する。ある実施形態において、アルケニル末端である非伸長パーフルオロエーテルは、２５℃にて、０．２ポアズから４００ポアズ、０．５ポアズから３００ポアズ、１ポアズから２００ポアズの粘度を有し、ある実施形態において、１ポアズから１５０ポアズの粘度を有する。ある実施形態において、アルケニル末端である非伸長パーフルオロエーテルは、二官能性である。
【００４９】
ある実施形態において、ヒドロシラン末端シロキサンは、式（２ａ）の構造を有し、
【化４】
0005987232.tif 000005
式中、各Ｒ１は、独立して、Ｃ１〜Ｃ４アルキル、Ｃ５〜Ｃ６シクロアルキル、フェニル、及び−Ｏ−Ｓｉ（Ｒ２）３−ｍ（Ｈ）ｍ又は−Ｏ−Ｓｉ（Ｒ２）３から選択され、各Ｒ２は、独立してＣ１〜Ｃ４アルキルであり、ｍは、０、１及び２から選択され、ｎは１から６の整数である。
【００５０】
式（２ａ）のある実施形態において、ｎは１であり、ｎは２であり、ｎは３であり、ｎは４であり、ｎは５であり、ある実施形態において、ｎは６である。
【００５１】
式（２ａ）のある実施形態において、各Ｒ１は、独立して、Ｃ１〜Ｃ２アルキル、フェニル及び−Ｏ−Ｓｉ（Ｒ２）３−ｍ（Ｈ）ｍから選択される。式（２ａ）のある実施形態において、各Ｒ１は、独立して、Ｃ１〜Ｃ２アルキル、フェニル及び−Ｏ−Ｓｉ（Ｒ２）３−ｍ（Ｈ）ｍから選択され、各Ｒ２は、独立してＣ１〜Ｃ２アルキルから選択され、ｍは、０及び１から選択される。式（２ａ）のある実施形態において、各Ｒ１は、独立して、Ｃ１〜Ｃ２アルキル、フェニル及び−ＯＳｉ（ＣＨ３）３から選択される。式（２ａ）のある実施形態において、ｎは１及び２から選択され、各Ｒ１は、独立して、Ｃ１〜Ｃ２アルキル、フェニル及び−ＯＳｉ（ＣＨ３）３から選択される。
【００５２】
式（２ａ）のある実施形態において、各Ｒ１は、独立して、Ｃ１〜Ｃ２アルキル、フェニル及び−ＯＳｉ（ＣＨ３）２Ｈ及び−ＯＳｉ（ＣＨ３）３から選択される。式（２ａ）のある実施形態において、ｎは１及び２から選択され、各Ｒ１は、独立して、Ｃ１〜Ｃ２アルキル、フェニル並びに−ＯＳｉ（ＣＨ３）２Ｈ及び−ＯＳｉ（ＣＨ３）３から選択される。ある実施形態において、ｎは１及び２から選択され、各Ｒ１は、独立して、−ＣＨ３及び−ＯＳｉ（ＣＨ３）２Ｈから選択される。
【００５３】
式（２ａ）のヒドロシラン末端シロキサンのある実施形態において、各Ｒ１は同一であり、ある実施形態において、少なくとも１つのＲ１は異なる。ある実施形態において、各Ｒ１は、メチル、エチル、ｎ−プロピル、イソプロピル、ｎ−ブチル、イソブチル及びｔｅｒｔ−ブチルから選択される。ある実施形態において、各Ｒ１は、メチル及びエチルから選択される。ある実施形態において、各Ｒ１はメチルである。
【００５４】
式（２ａ）のある実施形態において、Ｒ１が−Ｏ−Ｓｉ（Ｒ２）３−ｍ（Ｈ）ｍであるとき、ｍは０である。式（２ａ）のある実施形態において、Ｒ１が−Ｏ−Ｓｉ（Ｒ２）３−ｍ（Ｈ）ｍであるとき、ｍは１である。式（２ａ）のある実施形態において、Ｒ１が−Ｏ−Ｓｉ（Ｒ２）３−ｍ（Ｈ）ｍであるとき、ｍは２である。
【００５５】
式（２ａ）のある実施形態において、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは、１から６の整数である。
【００５６】
ある実施形態において、ヒドロシラン末端シロキサンは、ビス（トリメチルシロキシ）−ジメチルジシロキサン  （ビス（１，３，３，３−テトラメチルジシロキサニル）メタン）  フェニルトリス（ジメチルシロキシ）シラン  （３−（（ジメチルシリル）メチル）−１，１，１，５，５−ペンタメチル−３−フェニルトリシロキサン）及びテトラキス（ジメチルシロキシ）シランから選択される。
【００５７】
ある実施形態において、ヒドロシラン末端シロキサンは、ビス（トリメチルシロキシ）−ジメチルジシロキサン、（ビス（１，３，３，３−テトラメチルジシロキサニル）メタン）、フェニルトリス（ジメチルシロキシ）シランであり、ある実施形態においてテトラキス（ジメチルシロキシ）シラン（Ｓｉ（−ＯＳｉ（ＣＨ３）２Ｈ）４））である。
【００５８】
式（１）のある実施形態において、−Ａ’−は、ビス（トリメチルシロキシ）−ジメチルジシロキサンに由来し、構造−Ｓｉ（−ＣＨ３）（−ＯＳｉ（ＣＨ３）３）−Ｏ−Ｓｉ（−ＣＨ３）（−ＯＳｉ（ＣＨ３）３）−を有する。
【００５９】
式（１）のある実施形態において、−Ａ’−は、フェニルトリス（ジメチルシロキシ）シランに由来し、構造−Ｓｉ（−ＣＨ３）２−Ｏ−Ｓｉ（−フェニル）（−ＯＳｉ（−Ｈ）（−ＣＨ３）２−Ｏ−Ｓｉ（−ＣＨ３）２−を有する。
【００６０】
ある実施形態において、アルケニル末端である伸長パーフルオロエーテルは、アルケニル末端パーフルオロエーテルをヒドロシラン末端シロキサンと反応させることによって調製される。ある実施形態において、アルケニル末端パーフルオロエーテルが二官能性である場合、二官能性アルケニル末端パーフルオロエーテルは、式（１）のアルケニル末端である伸長パーフルオロエーテルを提供するため、二官能性ヒドロシラン末端シロキサンと約２：１の当量比で反応させてもよい。
【００６１】
湿気硬化性組成物
アルコキシシラン末端ポリマーの湿気硬化反応は、周囲条件下で速やかであり、したがって、航空宇宙用シール剤用途において有用である。したがって、アルコキシシラン末端である伸長及び／又は非伸長パーフルオロエーテルを提供するためのパーフルオロエーテルの修飾は、高温の航空宇宙用シール剤用途において有用なポリマーを提供することができる。
【００６２】
ある実施形態において、湿気硬化性組成物は、アルコキシシラン末端である伸長パーフルオロエーテルを含む。ある実施形態において、アルコキシシラン末端である伸長パーフルオロエーテルは、アルコキシシラン末端である伸長パーフルオロエーテルの組み合わせを含む。ある実施形態において、湿気硬化性組成物は、１種又は複数種のアルコキシシラン末端である非伸長パーフルオロエーテル及び１種又は複数種のアルコキシシラン末端である伸長パーフルオロエーテルを含む。
【００６３】
ある実施形態において、アルコキシシラン末端である伸長パーフルオロエーテルは、式（３）の化合物を含む。
Ｄ−ＣＨ２−ＣＨ２−ＰＦＥ−ＣＨ２−ＣＨ２−Ａ’−ＣＨ２−ＣＨ２−ＰＦＥ−ＣＨ２−ＣＨ２−Ｄ      （３）
式中、各−Ｄは、独立して、−Ｓｉ（−Ｒ３）ｐ（−ＯＲ３）３−ｐであり、ｐは、独立して０、１及び２から選択され、各Ｒ３は、独立してＣ１〜Ｃ４アルキルから選択され、−Ａ’−は、式（２ｂ）：
【化５】
0005987232.tif 000006
（式中、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは１から６の整数である）
の構造部分を含み、各−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はパーフルオロエーテル基を含む。
【００６４】
式（３）のある実施形態において、−Ａ’−は、式（２ａ）のシロキサンに由来する。湿気硬化性組成物において用いるためには、−Ａ’−は、ヒドロシラン基を含まず、例えばヒドロシラン末端ではない。
【００６５】
本開示によって提供される湿気硬化性組成物のある実施形態において、アルコキシシラン末端である伸長パーフルオロエーテルは、（ａ）アルケニル末端である伸長パーフルオロエーテル及び（ｂ）アルコキシシランを含む反応物質の反応生成物を含む。ある実施形態において、反応物質は、金属触媒等の触媒をさらに含む。湿気硬化性組成物に適した金属触媒の例としては、ジブチルスズジオキサイド、ジブチルスズジラウラート、オクタン酸亜鉛及びオクタン酸スズ等の、亜鉛、スズ及びチタン触媒が挙げられる。
【００６６】
アルケニル末端パーフルオロエーテルが二官能性、例えば２つの末端アルケニル基である反応の実施形態において、式（３）のアルコキシシラン末端である伸長パーフルオロエーテル等の、２つの末端アルコキシシラン基を優勢に有する生成物を提供するために、反応物質は、約１：１のアルケニル基とアルコキシシラン基との比で組み合わせてもよい。
【００６７】
反応のある実施形態において、アルコキシシランは、式（４）の化合物を含む。
Ｈ−Ｓｉ（−Ｒ３）ｐ（−ＯＲ３）３−ｐ      （４）
式中、ｐは０、１及び２から選択され、各Ｒ３は、独立してＣ１〜Ｃ４アルキルから選択される。
【００６８】
式（４）の化合物のある実施形態において、ｐは０であり、ｐは１であり、ある実施形態において、ｐは２である。式（４）の化合物のある実施形態において、各Ｒ３は同一であり、ある実施形態において、少なくとも１つのＲ３が異なる。ある実施形態において、各Ｒ３は、独立して、メチル、エチル、ｎ−プロピル、イソプロピル、ｎ−ブチル、イソブチル及びｔｅｒｔ−ブチルから選択される。ある実施形態において、各Ｒ３は、独立して、メチル及びエチルから選択される。ある実施形態において、各Ｒ３はメチルである。
【００６９】
式（４）のアルコキシシランのある実施形態において、アルコキシシランは、Ｈ−Ｓｉ（−ＯＣＨ２ＣＨ３）３、Ｈ−Ｓｉ（−ＯＣＨ３）３、Ｈ−Ｓｉ（−ＣＨ３）（−ＯＣＨ３）２、Ｈ−Ｓｉ（−ＣＨ３）２（−ＯＣＨ３）、Ｈ−Ｓｉ（−ＣＨ３）（−ＯＣＨ２ＣＨ３）２、Ｈ−Ｓｉ（−ＣＨ３）２（−ＯＣＨ２ＣＨ３）、Ｈ−Ｓｉ（−ＣＨ２ＣＨ３）（−ＯＣＨ３）及びＨ−Ｓｉ（−ＣＨ２ＣＨ３）２（−ＯＣＨ３）から選択される。
【００７０】
式（３）のアルコキシシランのある実施形態において、各−Ｓｉ（−Ｒ３）ｐ（−ＯＲ３）３−ｐは、−Ｓｉ（−ＯＣＨ２ＣＨ３）３、−Ｓｉ（−ＯＣＨ３）３、−Ｓｉ（−ＣＨ３）（−ＯＣＨ３）２、−Ｓｉ（−ＣＨ３）２（−ＯＣＨ３）、−Ｓｉ（−ＣＨ３）（−ＯＣＨ２ＣＨ３）２、−Ｓｉ（−ＣＨ３）２（−ＯＣＨ２ＣＨ３）、−Ｓｉ（−ＣＨ２ＣＨ３）（−ＯＣＨ３）、及び−Ｓｉ（−ＣＨ２ＣＨ３）２（−ＯＣＨ３）から選択される。ある実施形態において、各−Ｓｉ（−Ｒ３）ｐ（−ＯＲ３）３−ｐ部分は、−Ｓｉ（−ＯＣＨ２ＣＨ３）３、−Ｓｉ（−ＯＣＨ３）３であり、ある実施形態において、−Ｓｉ（−ＣＨ３）（−ＯＣＨ３）２である。
【００７１】
反応のある実施形態において、アルケニル末端パーフルオロエーテルは、単一のタイプのアルケニル末端パーフルオロエーテルを含み、ある実施形態において、異なるタイプのアルケニル末端パーフルオロエーテルの混合物を含み、この場合、パーフルオロエーテルは、例えば、分子量、パーフルオロエーテル骨格、及び／又は骨格を構成するその他の基において異なる。
【００７２】
アルコキシシラン末端である伸長パーフルオロエーテルを提供するための反応において用いるのに適したアルケニル末端パーフルオロエーテルの例として、本明細書に開示された任意のもの、例えば式（１）のアルケニル末端パーフルオロエーテル等が挙げられる。
【００７３】
アルコキシシラン末端である伸長パーフルオロエーテルに加えて、本開示によって提供される湿気硬化性組成物は、１種又は複数種のアルコキシシラン末端である非伸長パーフルオロエーテルを含めたアルコキシシラン末端である非伸長パーフルオロエーテルを含んでもよい。アルコキシシラン末端である非伸長及び／又は伸長パーフルオロエーテルは、２から６、例えば、２から４、２から３、ある実施形態においては２から２．５の平均官能価を有するアルコキシシラン末端パーフルオロエーテルの組み合わせを含んでもよい。
【００７４】
ある実施形態において、アルコキシシラン末端である非伸長パーフルオロエーテルは、二官能性であり、ある実施形態において、式（５）の構造を有するアルコキシシラン末端である二官能性非伸長パーフルオロエーテルを含む。
Ｄ−ＣＨ２−ＣＨ２−ＰＦＥ−ＣＨ２−ＣＨ２−Ｄ      （５）
式中、各Ｄは、独立して−Ｓｉ（−Ｒ３）ｐ（−ＯＲ３）３−ｐであり、各ｐは、独立して、０、１及び２から選択され、各Ｒ３は、独立してＣ１〜Ｃ４アルキルから選択され、−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はポリチオエーテル基を含む。
【００７５】
ある実施形態において、アルコキシシラン末端である非伸長パーフルオロエーテルは、アルケニル末端である非伸長パーフルオロエーテル及びアルコキシシランを含む反応物質の反応生成物を含む。
【００７６】
反応のある実施形態において、アルケニル末端パーフルオロエーテルは、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のものの任意の組み合わせから選択されるパーフルオロエーテル基を含み、ある実施形態において、各ｋは２から１００である。
【００７７】
式（５）のアルコキシシラン末端である二官能性非伸長パーフルオロエーテルのある実施形態において、各ｐは０であり、各ｐは１であり、ある実施形態において、各ｐは２である。式（５）の化合物のある実施形態において、各Ｒ３は、エチル及びメチルから選択され、ある実施形態において、各Ｒ３はエチルであり、ある実施形態において、各Ｒ３はメチルである。
【００７８】
ある実施形態において、湿気硬化性組成物は、（ａ）アルケニル末端である非伸長パーフルオロエーテル、（ｂ）ヒドロシラン末端シロキサン及び（ｃ）アルコキシシランを含む反応物質の反応生成物を含む。
【００７９】
反応のある実施形態において、アルケニル末端である非伸長パーフルオロエーテル（ａ）は、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のものの任意の組み合わせから選択されるパーフルオロエーテル基を含み、各ｋは、独立して２から１００の整数である。
【００８０】
反応のある実施形態において、ヒドロシラン末端シロキサン（ｂ）は、式（２ａ）の化合物を含む。
【化６】
0005987232.tif 000007
式中、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは１から６の整数である。
【００８１】
ある実施形態において、湿気硬化性組成物は、
（ａ）−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のものの任意の組み合わせから選択され且つある実施形態においてｋが２から１００であるパーフルオロエーテル基を含む、アルケニル末端パーフルオロエーテル
（ｂ）式（２ａ）のヒドロシラン末端シロキサン
【化７】
0005987232.tif 000008
（式中、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは１から６の整数である）
並びに
（ｃ）式（４）のアルコキシシラン
Ｈ−Ｓｉ（−Ｒ３）ｐ（−ＯＲ３）３−ｐ      （４）
（式中、ｐは０、１及び２から選択され、各Ｒ３は、独立してＣ１〜Ｃ４アルキルから選択される）
を含む反応物質の反応生成物を含む。
【００８２】
ある実施形態において、湿気硬化性組成物は、（ａ）アルケニル末端である非伸長パーフルオロエーテルとヒドロシラン末端シロキサンとを反応させて、アルケニル末端である伸長パーフルオロエーテルとアルケニル末端である非伸長パーフルオロエーテルとの混合物を提供すること、及び（ｂ）この混合物をアルコキシシランと反応させて、アルコキシシラン末端である伸長パーフルオロエーテルとアルコキシシラン末端である非伸長パーフルオロエーテルとの混合物を提供することを含む工程によって調製されてもよい。
【００８３】
ある実施形態において、アルケニル末端である非伸長パーフルオロエーテルとヒドロシラン末端シロキサンとは、８：１から２：１、６：１から２．５：１、５：１から３：１の当量比、ある実施形態において４：１の当量比で反応させる。
【００８４】
ある実施形態において、湿気硬化性組成物は、第一に、アルケニル末端である二官能性パーフルオロエーテルとヒドロシラン末端である二官能性シロキサンとを４：１の当量比で反応させて、部分的に伸長されたパーフルオロエーテルを提供することによって調製されてもよく、この部分的に伸長されたパーフルオロエーテルは、得られたパーフルオロエーテルが、アルケニル末端である二官能性パーフルオロエーテルとアルケニル末端である二官能性伸長パーフルオロエーテルとの混合物、例えば１：１の混合物を含むことを意味する。第二の工程において、アルケニル末端である伸長及び非伸長パーフルオロエーテルの混合物を、例えば白金触媒の存在下で、アルコキシシランと反応させて、アルコキシシラン末端である伸長及び非伸長パーフルオロエーテルの混合物を提供してもよい。ある実施形態において、アルコキシシラン末端である伸長パーフルオロエーテルは、（ａ）アルケニル末端パーフルオロエーテル及び（ｂ）ヒドロシラン末端シロキサンを含む反応物質の反応生成物を含む。
【００８５】
前記の反応のある実施形態において、反応生成物は、アルコキシシラン末端である伸長パーフルオロエーテルを含み、ある実施形態において、アルコキシシラン末端である非伸長パーフルオロエーテルとアルコキシシラン末端である伸長パーフルオロエーテルとの混合物を含む。
【００８６】
湿気硬化性組成物については、アルケニル末端である伸長パーフルオロエーテルが反応性ヒドロシラン基を全く又は実質的に全く含有しないことが望ましい。これは、適切な当量比のアルケニル及びヒドロシラン基を反応させることによって達成し得る。
【００８７】
湿気硬化性組成物のある実施形態において、ヒドロシラン末端シロキサンは、式（２ａ）の構造を有する。
【化８】
0005987232.tif 000009
式中、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、ｎは１から６の整数である。
【００８８】
式（２ａ）のある実施形態において、ｎは１であり、ｎは２であり、ｎは３であり、ｎは４であり、ｎは５であり、ある実施形態において、ｎは６である。
【００８９】
式（２ａ）のある実施形態において、各Ｒ１は、独立して、メチル、エチル、フェニル及び−Ｓｉ（Ｒ２）３から選択される。ある実施形態において、各Ｒ１は、独立して、メチル、エチル及びフェニルから選択される。ある実施形態において、各Ｒ１は、独立して、メチル及びフェニルから選択される。ある実施形態において、各Ｒ１は、独立して、メチル、フェニル及び−Ｓｉ（Ｒ２）３から選択される。ある実施形態において、各Ｒ１は、独立して、メチル、エチル、ｎ−プロピル、イソプロピル、ｎ−ブチル、イソブチル及びｔｅｒｔ−ブチルから選択される。ある実施形態において、各Ｒ１はメチルである。
【００９０】
−Ｓｉ（Ｒ２）３のある実施形態において、各Ｒ２は、独立して、メチル、エチル、ｎ−プロピル、イソプロピル、ｎ−ブチル、イソブチル、及びｔｅｒｔ−ブチルから選択される。ある実施形態において、各Ｒ２は、独立して、メチル及びエチルから選択され、ある実施形態において各Ｒ２はエチルであり、ある実施形態において各Ｒ２はメチルである。
【００９１】
ある実施形態において、部分的に伸長されたパーフルオロエーテルが調製されてもよく、ここで、部分的な伸長とは、アルケニル末端パーフルオロエーテルとヒドロシラン末端シロキサンとの反応生成物であって、伸長パーフルオロエーテルと非伸長パーフルオロエーテルとの組み合わせを含むものを指す。例えば、二官能性アルケニル末端パーフルオロエーテルを二官能性ヒドロシラン末端シロキサンと当量比２：＜１、例えば、２：０．８、２：０．６、２：０．５、２：０．４又は２：０．２で反応させると、伸長及び非伸長アルケニル末端パーフルオロエーテルの混合物が優位に提供される。
【００９２】
アルケニル末端パーフルオロエーテルは、その後、例えばトリメトキシシラン又はトリエトキシシランを含めた−Ｏ−Ｓｉ（Ｒ２）３等のアルコキシシランによってキャップ又は末端処理されて、アルコキシシラン末端パーフルオロエーテルを提供してもよく、ある実施形態において、このアルコキシシラン末端パーフルオロエーテルは、アルコキシシラン末端である伸長パーフルオロエーテルとアルコキシシラン末端である非伸長パーフルオロエーテルとの組み合わせであってもよい。
【００９３】
ある実施形態において、アルコキシシラン末端パーフルオロエーテルは、式（３）のパーフルオロエーテル、式（５）のパーフルオロエーテルを含み、ある実施形態において、式（３）のアルコキシシラン末端である伸長パーフルオロエーテルと式（５）のアルコキシシラン末端である非伸長パーフルオロエーテルとの混合物を含む。
【００９４】
アルコキシシラン末端である伸長パーフルオロエーテルとアルコキシシラン末端である非伸長パーフルオロエーテルとの組み合わせ、例えば、部分的に伸長されたアルコキシシラン末端パーフルオロエーテルを含む未硬化組成物は、室温において粘性のあるペーストであってよく、湿気硬化すると、航空宇宙用シール剤用途において有用な高い耐熱性及び他の特性を呈する。
【００９５】
付加硬化組成物（ａｄｄｉｔｉｏｎ−ｃｕｒａｂｌｅ  ｃｏｍｐｏｓｉｔｉｏｎｓ）
本開示のある実施形態においては、付加硬化性組成物が提供される。本開示によって提供される付加硬化性組成物は、金属触媒の存在下、末端アルケニル基−ＣＨ＝ＣＨ２を有するパーフルオロエーテル（アルケニル末端パーフルオロエーテル）と、末端ヒドロシラン基−Ｓｉ（Ｒ）２Ｈを有するパーフルオロエーテル（ヒドロシラン末端パーフルオロエーテル）との反応によって硬化してもよい。
【００９６】
一般に、付加硬化性組成物は、アルケニル末端パーフルオロエーテル又はアルケニル末端パーフルオロエーテルの混合物と、ヒドロシラン末端パーフルオロエーテル又はヒドロシラン末端パーフルオロエーテルの混合物とを含む。アルケニル末端パーフルオロエーテルは、本明細書に開示されている任意のものを含んでもよい。ヒドロシラン末端パーフルオロエーテルは、本明細書に開示されているアルコキシシラン末端パーフルオロエーテルと類似のものであってよいが、パーフルオロエーテルが１つ又は複数のヒドロシラン基を末端とするものは除く。
【００９７】
付加硬化性組成物のある実施形態において、アルケニル末端パーフルオロエーテルは、伸長されていても及び／又は非伸長でもよく、ヒドロシラン末端パーフルオロエーテルは、伸長されていても及び／又は非伸長でもよい。
【００９８】
ある実施形態において、付加硬化性組成物は、１種又は複数種のアルケニル末端である非伸長パーフルオロエーテルと、平均官能価２から６、３から６、４から６、３から５、ある実施形態においては４から５のヒドロシラン末端である伸長及び非伸長パーフルオロエーテルの組み合わせとを含む。
【００９９】
付加硬化性組成物のある実施形態において、末端アルケニル基と末端ヒドロシラン基との当量比は、０．５：１から１．５：１、０．７５：１から１．２５：１、０．８：１から１．２：１、０．９：１から１．１：１、０．９５：１から１．０５：１であり、ある実施形態において１：１である。
【０１００】
ある実施形態において、付加硬化性組成物は、（ａ）アルケニル末端パーフルオロエーテル及び（ｂ）ヒドロシラン末端である伸長パーフルオロエーテルを含む。
【０１０１】
ある実施形態において、アルケニル末端パーフルオロエーテルは、単一のタイプのアルケニル末端パーフルオロエーテル、又はアルケニル末端パーフルオロエーテルの混合物を含む。アルケニル末端パーフルオロエーテルは、本明細書に開示されるアルケニル末端である非伸長パーフルオロエーテルのうちの任意のもの、例えば、式ＣＨ２＝ＣＨ−ＰＦＥ−ＣＨ＝ＣＨ２のアルケニル末端である非伸長パーフルオロエーテル又はその混合物等を含んでもよい。ある実施形態において、アルケニル末端パーフルオロエーテルは、アルケニル末端である二官能性非伸長パーフルオロエーテルであってもよい。ある実施形態において、アルケニル末端パーフルオロエーテルは、例えば式（１）のアルケニル末端である伸長パーフルオロエーテル等の本明細書に開示されるもののうちの任意のものを含めた、アルケニル末端である伸長パーフルオロエーテル、又はアルケニル末端である伸長パーフルオロエーテルの組み合わせを含む。ある実施形態において、アルケニル末端パーフルオロエーテルは、アルケニル末端である二官能性伸長パーフルオロエーテルであってよい。ある実施形態において、アルケニル末端パーフルオロエーテルは、アルケニル末端である非伸長パーフルオロエーテルとアルケニル末端である伸長パーフルオロエーテルとの組み合わせを含む。ある実施形態において、アルケニル末端パーフルオロエーテルは、アルケニル末端である二官能性非伸長パーフルオロエーテルとアルケニル末端である二官能性伸長パーフルオロエーテルとの組み合わせを含む。
【０１０２】
付加硬化性組成物において有用なヒドロシラン末端パーフルオロエーテルとして、ヒドロシラン末端である二官能性パーフルオロエーテル、ヒドロシラン末端であり官能価が２より大きいパーフルオロエーテル、及びそれらの組み合わせが挙げられる。ヒドロシラン末端パーフルオロエーテルは、ヒドロシラン末端である非伸長パーフルオロエーテル、ヒドロシラン末端である伸長パーフルオロエーテル又はそれらの組み合わせであってよい。
【０１０３】
ある実施形態において、付加硬化性組成物は、式（８）の構造を有するヒドロシラン末端パーフルオロエーテルを含む。
Ａ−ＣＨ２−ＣＨ２−ＰＦＥ−ＣＨ２−ＣＨ２−Ａ      （８）
式中、各−Ａは、独立して、式（２ｃ）及び式（１０ｂ）：
【化９】
0005987232.tif 000010
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは０、１及び２から選択され、ｎは１から６の整数である）
の部分から選択され、−ＣＨ２−ＣＨ２−ＰＦＥ−ＣＨ２−ＣＨ２−は、式ＣＨ２＝ＣＨ−ＰＦＥ−ＣＨ＝ＣＨ２のジアルケニル末端パーフルオロエーテルに由来し、−ＰＦＥ−はパーフルオロエーテル基を含む。
【０１０４】
ある実施形態において、付加硬化性組成物は、式（９）の構造を有するヒドロシラン末端である伸長パーフルオロエーテルを含む。
Ａ−ＣＨ２−ＣＨ２−ＰＦＥ−ＣＨ２−ＣＨ２−Ａ’−ＣＨ２−ＣＨ２−ＰＦＥ−ＣＨ２−ＣＨ２−Ａ      （９）
式中、各−Ａは、独立して式（２ｃ）：
【化１０】
0005987232.tif 000011
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは０、１及び２から選択され、ｎは１から６の整数である）
の基であり、各−Ａ’−は、式（２ｃ）：
【化１１】
0005987232.tif 000012
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは０、１及び２から選択され、ｎは１から６の整数である）
の基であり、−ＣＨ２−ＣＨ２−ＰＦＥ−ＣＨ２−ＣＨ２−は、ジアルケニル末端パーフルオロエーテルＣＨ２＝ＣＨ−ＰＦＥ−ＣＨ＝ＣＨ２に由来し、−ＰＦＥ−はパーフルオロエーテル基を含む。
【０１０５】
式（８）及び式（９）のパーフルオロエーテルにおいて、部分−ＣＨ２−ＣＨ２−ＰＦＥ−ＣＨ２−ＣＨ２−は、構造ＣＨ２＝ＣＨ−ＰＦＥ−ＣＨ＝ＣＨ２を有するアルケニル末端である二官能性パーフルオロエーテルに由来してもよく、各−Ａ−及び−Ａ’−は、ヒドロシラン末端シロキサンに由来する。
【０１０６】
式（８）及び式（９）のある実施形態において、−ＰＦＥ−は、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のものの任意の組み合わせ（各ｋは、独立して２から１００の整数である）から選択されるパーフルオロエーテル基を含む。
【０１０７】
本開示によって提供されるヒドロシラン末端パーフルオロエーテルは、アルケニル末端である二官能性パーフルオロエーテル等のアルケニル末端パーフルオロエーテルを、ヒドロシラン末端シロキサンと反応させることによって調製してもよい。アルケニル末端パーフルオロエーテル及びヒドロシラン末端シロキサンは、本明細書に開示されるもののうちの任意のものであってよい。ある実施形態において、アルケニル末端パーフルオロエーテルは、構造ＣＨ２＝ＣＨ−ＰＦＥ−ＣＨ＝ＣＨ２を有し、ヒドロシラン末端シロキサンは、式（２ａ）の構造を有する。
【０１０８】
ある実施形態において、付加硬化性組成物は、式（８）及び式（９）のヒドロシラン末端パーフルオロエーテルの組み合わせを含む。ある実施形態において、付加硬化性組成物は、式（１）のアルケニル末端である伸長パーフルオロエーテルの組み合わせを含み、ある実施形態において、式ＣＨ２＝ＣＨ−ＰＦＥ−ＣＨ＝ＣＨ２のアルケニル末端である伸長パーフルオロエーテルの組み合わせを含む。
【０１０９】
ある実施形態において、伸長基としてではなく末端基として用いられる場合、ヒドロシラン末端シロキサンは、ビス（トリメチルシロキシ）−ジメチルジシロキサン、フェニルトリス（ジメチルシロキシ）シラン、テトラメチルシクロテトラシロキサン（ビス（トリメチルシロキシ）−ジメチルシロキサン（１，１，１，３，５，７，７，７−オクタメチルテトラシロキサン、ＴＭＣＴＳ）及びテトラキス（ジメチルシロキシ）シラン（Ｓｉ−（ＯＳｉＭｅ２Ｈ）４）から選択されてもよい。
【０１１０】
式（８）及び式（９）のある実施形態において、各−Ａは、ビス（トリメチルシロキシ）−ジメチルシロキサン（１，１，１，３，５，７，７，７−オクタメチルテトラシロキサン）に由来し、各−Ａは、
【化１２】
0005987232.tif 000013
の構造を有し、式（８）及び／又は式（９）の対応する化合物は、少なくとも２つの反応性ヒドロシラン官能基を有するヒドロシラン末端パーフルオロエーテルである。伸長基として用いられるシロキサンがヒドロシラン基を含むか否かに依って、式（８）及び／又は式（９）の対応する化合物は、２つより多い反応性ヒドロシラン官能基を有してもよい。
【０１１１】
式（８）及び式（９）の化合物のある実施形態において、各−Ａは、フェニルトリス（ジメチルシロキシ）シラン（３−（（ジメチルシリル）オキシ）−１，２，５，５−テトラメチル−３−フェニルトリスシロキサン）に由来し、各−Ａは、
【化１３】
0005987232.tif 000014
の構造を有し、式（８）及び／又は式（９）の対応する化合物は、少なくとも４つの反応性ヒドロシラン官能基を有するヒドロシラン末端パーフルオロエーテルである。伸長基として用いられるシロキサンがヒドロシラン基を含むか否かに依って、式（８）及び／又は式（９）の対応する化合物は、４つより多い反応性ヒドロシラン官能基を有してもよい。
【０１１２】
ある実施形態において、各−Ａは、テトラメチルシクロテトラシロキサン（２，４，６，８−テトラメチル−１，３，５，７，２，４，６，８−テトラオキサテトラシロキサン）（ＴＭＣＴＳ）に由来し、各−Ａは、
【化１４】
0005987232.tif 000015
の構造を有し、式（８）及び／又は式（９）の対応する化合物は、少なくとも６つの反応性ヒドロシラン官能基を有するヒドロシラン末端パーフルオロエーテルである。伸長基として用いられるシロキサンがヒドロシラン基を含むか否かに依って、式（８）及び／又は式（９）の対応する化合物は、６つより多い反応性ヒドロシラン官能基を有してもよい。
【０１１３】
ある実施形態において、−Ａはテトラキス（ジメチルシロキシ）シランに由来し、各−Ａは、
【化１５】
0005987232.tif 000016
の構造を有し、式（８）及び／又は式（９）の対応する化合物は、少なくとも６つの反応性ヒドロシラン官能基を有するヒドロシラン末端パーフルオロエーテルである。伸長基として用いられるシロキサンがヒドロシラン基を含むか否かに依って、式（８）及び／又は式（９）の対応する化合物は、６つより多い反応性ヒドロシラン官能基を有してもよい。式（８）及び式（９）のある実施形態において、各−Ａは、Ｓｉ（ＣＨ３）２Ｈ−Ｏ−Ｓｉ（−Ｏ−Ｓｉ（ＣＨ３）２Ｈ）２−Ｏ−Ｓｉ（ＣＨ３）２−である。
【０１１４】
示した通り、ヒドロシラン末端である多官能性パーフルオロエーテルは、伸長剤としてヒドロシラン末端シロキサンを用いて伸長し、続いてヒドロシラン末端シロキサンでキャップすることによって、調製されてもよい。これは、伸長とそれに続くキャッピング若しくは末端処理とを含む二段階プロセスにおいて、又は、単一の反応工程において達成し得る。斯かる反応は、反応物質の当量比によって決定される優位な又は平均の官能価を伴う様々なヒドロシラン官能基を有するヒドロシラン末端パーフルオロエーテルを生成することができる。
【０１１５】
例えば、スキーム１に示すように、アルケニル末端である二官能性パーフルオロエーテルとビス（トリメチルシロキシ）−ジメチルシロキサンとを白金触媒等の触媒の存在下で反応させてヒドロシラン末端である二官能性非伸長パーフルオロエーテルを提供することによって、ヒドロシラン末端である二官能性パーフルオロエーテルを調製してもよい。
【化１６】
0005987232.tif 000017
【０１１６】
スキーム２に示すように、アルケニル末端である二官能性パーフルオロエーテルとフェニルトリス（ジメチルシロキシ）シランとを白金触媒等の触媒の存在下で反応させてヒドロシラン末端である四官能性非伸長パーフルオロエーテルを提供することによって、ヒドロシラン末端である四官能性パーフルオロエーテルを調製してもよい。
【化１７】
0005987232.tif 000018
【０１１７】
スキーム３に示すように、アルケニル末端である二官能性パーフルオロエーテルとフェニルトリス（ジメチルシロキシ）シランとを白金触媒等の触媒の存在下で反応させて、伸長基がただ１つのヒドロシラン基と複数のフェニルトリス（ジメチルシロキシ）シラン末端基とを有するヒドロシラン末端である五官能性伸長パーフルオロエーテルを提供することによって、ヒドロシラン末端である五官能性パーフルオロエーテルを調製してもよい。
【化１８】
0005987232.tif 000019
【０１１８】
ある実施形態において、アルケニル末端パーフルオロエーテルは、アルケニル末端である二官能性パーフルオロエーテルであり、これは、非伸長でも、伸長されていても、又はそれらの組み合わせであってもよい。
【０１１９】
ある実施形態において、ヒドロシラン末端である伸長及び／又は非伸長パーフルオロエーテルは、２つのヒドロシラン官能基を含み、ある実施形態においては、３つのヒドロシラン官能基、４つのヒドロシラン官能基、５つのヒドロシラン官能基、６つのヒドロシラン官能基を含み、ある実施形態において６より多いヒドロシラン官能基を含む。本開示によって提供される付加硬化性組成物は、２つのヒドロシラン末端基、３つの、４つの、５つの、６つの、６つより多いヒドロシラン末端基を有するヒドロシラン末端である伸長及び／若しくは非伸長パーフルオロエーテルの組み合わせ又は前記のものの任意の組み合わせを含んでもよい。
【０１２０】
例えば、本開示によって提供されるシール剤は、アルケニル末端である二官能性パーフルオロエーテル、式（９）のヒドロシラン末端である四官能性パーフルオロエーテル及び式（９）のヒドロシラン末端である五官能性パーフルオロエーテルを、それぞれ１：０．５：０．５の当量比で含んでもよい。
【０１２１】
別の例として、本開示によって提供されるシール剤は、アルケニル末端である二官能性パーフルオロエーテル、ヒドロシラン末端である二官能性パーフルオロエーテル、式（９）のヒドロシラン末端である四官能性パーフルオロエーテル及び式（９）のヒドロシラン末端である六官能性パーフルオロエーテルを、それぞれ１：０．１５：０．７：０．１５の当量比で含んでもよい。
【０１２２】
アルケニル末端であるパーフルオロエーテルとヒドロシラン末端シロキサンとの反応において用いるのに適した触媒としては、Ｓｐｅｉｅｒ触媒（ヘキサクロロ白金酸Ｈ２ＰｔＣｌ６）及びＫａｒｓｔｅｄｔ触媒（白金ジビニルテトラメチルジシロキサン錯体）が挙げられる。
【０１２３】
シール剤
本開示によって提供されるアルコキシシラン末端パーフルオロエーテルは、航空宇宙用シール剤及び燃料タンク用ライニングとして用いられ得るものを含めたコーティング及びシール剤組成物等の湿気硬化性組成物において有用である。結果的に、本開示によって提供されるある実施形態は、アルコキシシラン末端パーフルオロエーテルと硬化剤とを含む、１液型組成物等の組成物を対象とする。これらの１液型組成物において、アルコキシシラン末端パーフルオロエーテル及び硬化剤は、任意選択で他の組成物構成成分と共に、防湿密封された、例えば真空密封された又は不活性ガスと共に密封された単一の容器に組み合わせて入れられて、使用前の硬化が実質的に防止される。本組成物は、実質的に湿気がない条件下で、周囲温度にて安定である。湿気がない及び実質的に湿気がないとは、組成物がいくらかの湿気を含有している場合はあるが、湿気の量が、組成物の硬化を実質的に達成するには十分ではないことを意味する。組成物が十分な湿気に曝されると、組成物の硬化が促進され、例えば航空宇宙及び類似の用途を含めた多くの用途において有用なシール剤を形成する。
【０１２４】
本開示によって提供されるヒドロシラン末端パーフルオロエーテルを含む付加硬化性組成物は、典型的には２液系である。ある実施形態において、シール剤を含めたこのような組成物は、２液型組成物等の多液型組成物として提供されてよく、斯かる組成物においては、１液が、本開示によって提供されるヒドロシラン末端パーフルオロエーテルの１種又は複数種を含み、第２液が、本開示によって提供されるアルケニル末端パーフルオロエーテルの１種又は複数種を含む。所望により又は必要に応じて、いずれの液にも添加剤及び／又はその他の材料を添加してもよい。２つの液は、使用に先立って組み合わされ混合されてよい。ある実施形態において、混合された組成物のポットライフは、少なくとも３０分、少なくとも１時間、少なくとも２時間であり、ある実施形態において２時間より長く、ここで、ポットライフとは、混合された組成物が混合後にシール剤として適用するのに適した状態に留まっている時間を指す。白金触媒等のヒドロシリル化触媒が、いずれかの液に含まれてもよく、又は第３液に含まれて適用に先立って組み合わされてもよい。
【０１２５】
ある実施形態において、本開示によって提供されるアルコキシシラン末端パーフルオロエーテル及びヒドロシラン末端パーフルオロエーテルは、組成物中に３０重量％から９０重量％、例えば４０重量％から８０重量％の量で存在してもよく、ある実施形態において４５重量％から７５重量％の量で存在してもよく、ここで、重量％は、組成物の非揮発性構成成分の総重量に基づく。
【０１２６】
ある実施形態において、組成物は、１種又は複数種の接着促進剤を含んでもよい。接着促進剤は、組成物の０．１重量％から１５重量％、５重量％未満、２重量％未満の量で存在してもよく、ある実施形態において、組成物の総乾燥重量に基づいて１重量％未満の量で存在してもよい。接着促進剤の例としては、Ｍｅｔｈｙｌｏｎ（登録商標）フェノール樹脂等のフェノール類、並びにＳｉｌｑｕｅｓｔ（登録商標）Ａ−１８７及びＳｉｌｑｕｅｓｔ（登録商標）Ａ−１１００等のエポキシ、メルカプト又はアミノ末端シラン等の有機シランが挙げられる。他にも有用な接着促進剤が、本技術分野において公知である。組成物は、２０１２年６月２１日出願の米国出願番号１３／５２９，１８３に開示されているような硫黄含有接着促進剤を含んでもよい。
【０１２７】
本開示によって提供される組成物は、１種又は複数種の異なるタイプの充填剤を含んでもよい。適した充填剤としては、本技術分野において一般に公知のものが挙げられ、無機充填剤、例えばカーボンブラック及び炭酸カルシウム（ＣａＣＯ３）、シリカ、金属酸化物、ポリマー粉末並びに軽量充填剤等が挙げられる。適した軽量充填剤としては、例えば米国特許第６，５２５，１６８号に記載のものが挙げられる。ある実施形態において、組成物は、組成物の総乾燥重量に基づいて、５重量％から６０重量％、１０重量％から５０重量％、ある実施形態においては２０重量％から４０重量％の充填剤又は充填剤の組み合わせを含む。本開示によって提供される組成物は、１種若しくは複数種の着色剤、顔料、可塑剤、界面活性剤、チキソトロピー付与剤、１，４−ジアザ−ビシクロ［２．２．２］オクタンを含めたアミン等の促進剤、難燃剤、接着促進剤、溶剤、マスキング剤、又は前記のものの任意の組み合わせをさらに含んでもよい。本開示によって提供される組成物のある実施形態においては、塩基性酸化物が、組成物の総重量に基づいて、０．１重量％から１０重量％、例えば１重量％から１０重量％、又はある実施形態においては５重量％から１０重量％の量で存在する。理解できるように、組成物において採用される充填剤及び添加剤は、ポリマー構成成分、硬化剤及び／又は触媒とだけでなく、互いにも親和性があるように選択され得る。
【０１２８】
ある実施形態において、本開示によって提供される組成物は、塩基性酸化物を含む。塩基性酸化物は、湿気硬化性組成物において特に有用な場合があり、湿気硬化性組成物においては、それらは脱水剤として作用し、そうすることによって組成物の早計な硬化を防ぎ得るが、硬化が望まれるときには、発生した塩基が硬化触媒として作用する。その結果、湿気硬化性組成物において用いるアミン等の硬化促進剤を少なくすることができ、これによって、組成物の有効保存期間をさらに延長し得る。本開示によって提供される組成物において用いるのに適した塩基性酸化物の例としては、酸化カルシウム、酸化マグネシウム、酸化バリウム、又は前記のものの任意の組み合わせが挙げられる。本開示によって提供される組成物のある実施形態において、塩基性酸化物は、組成物の総重量に基づいて、０．１重量％から１０重量％、例えば１重量％から１０重量％、又はある実施形態においては５重量％から１０重量％の量で存在する。
【０１２９】
ある実施形態において、湿気硬化性組成物は、スズ触媒を含む。適したスズ触媒の例としては、ジブチルスズオキサイド、ジブチルスズビス（アセチルアセトナート）、ジブチルスズジラウラート、ジブチルスズジアセタート、テトラブチルチタナート及びテトラエチルチタナートを含めた脂肪族チタナート等の有機スズ化合物が挙げられる。
【０１３０】
ある実施形態において、本開示によって提供される付加硬化性組成物は、白金触媒を含む。適した白金触媒の例としては、Ｓｐｅｉｅｒ触媒及びＫａｒｓｔｅｄｔ触媒が挙げられる。
【０１３１】
ある実施形態において、本開示によって提供される組成物は、導電性充填剤を含む。導電性及びＥＭＩ／ＲＦＩ遮蔽効果は、伝導性材料を配合することによって組成物に付与することができる。伝導性材料としては、例えば、金属、又は金属めっき粒子、織物、メッシュ、繊維、及び前記のものの任意の組み合わせを挙げることができる。金属は、例えば、フィラメント、粒子、フレーク又は球体の形態であってよい。金属の例としては、銅、ニッケル、銀、アルミニウム、スズ及び鋼鉄が挙げられる。ポリマー組成物にＥＭＩ／ＲＦＩ遮蔽効果を付与するために用いることができるその他の伝導性材料としては、炭素又はグラファイトを含む伝導性粒子又は繊維が挙げられる。ある実施形態において、組成物は、少なくとも約２０重量％、ある実施形態においては少なくとも約３０重量％の導電性充填剤を含有する。
【０１３２】
ポリマー組成物に導電性及びＥＭＩ／ＲＦＩ遮蔽効果を付与するために用いられる充填剤は、本技術分野において周知である。導電性充填剤の例としては、純銀等の導電性貴金属系充填剤；銀めっき金等の貴金属めっきされた貴金属；銀めっきされた銅、ニッケル又はアルミニウム等の貴金属めっきされた非貴金属、例えば、銀めっきされたアルミニウムコア粒子又は白金めっきされた銅粒子；銀めっきされたガラス微小球、貴金属めっきされたアルミニウム微小球又は貴金属めっきされたプラスチック微小球等の、貴金属めっきされたガラス、プラスチック又はセラミック；貴金属めっきされたマイカ；及びその他のそのような貴金属伝導性充填剤が挙げられる。非貴金属系材料もまた使用することができ、例えば、銅コートされた鉄粒子又はニッケルめっきされた銅等の非貴金属めっきされた非貴金属；非貴金属、例えば、銅、アルミニウム、ニッケル、コバルト；非貴金属めっきされた非金属、例えば、ニッケルめっきされたグラファイト、並びにカーボンブラック及びグラファイト等の非金属材料が挙げられる。所望の伝導性、ＥＭＩ／ＲＦＩ遮蔽効果、硬度及び特定の用途に適したその他の特性を満たすために、導電性充填剤の組み合わせもまた用いることができる。
【０１３３】
本開示によって提供される組成物において用いられる導電性充填剤の形及びサイズは、硬化した組成物にＥＭＩ／ＲＦＩ遮蔽効果を付与するための任意の適した形及びサイズであってよい。例えば、充填剤は、導電性充填剤の製造において一般に用いられる任意の形のものであってよく、球、フレーク、小板、粒子、粉体、不定形、繊維等が挙げられる。本開示によって提供されるある実施形態において、ベース組成物は、粒子、粉体又はフレークとしての、Ｎｉコートされたグラファイトを含むことができる。ある実施形態において、ベース組成物中におけるＮｉコートされたグラファイトの量は、ベース組成物の総重量に基づいて、４０重量％から８０重量％の範囲であり得、ある実施形態において５０重量％から７０重量％の範囲であり得る。ある実施形態において、導電性充填剤は、ニッケル繊維を含むことができる。ニッケル繊維は、１０μｍから５０μｍの範囲の直径を有することができ、２５０μｍから７５０μｍの範囲の長さを有することができる。ベース組成物は、例えば、ベース組成物の総重量に基づいて、２重量％から１０重量％の範囲、ある実施形態において４重量％から８重量％の範囲の量のニッケル繊維を含むことができる。
【０１３４】
炭素繊維、特にグラファイト化された炭素繊維もまた、本開示によって提供される組成物に導電性を付与するために用いてもよい。気相熱分解法によって形成され且つ熱処理によってグラファイト化され、０．１ミクロンから数ミクロンの範囲の繊維径を有する中空又は中実の炭素繊維は、高い導電性を有する。米国特許第６，１８４，２８０号に開示されているように、０．１ミクロン未満で数十ナノメートルまでの外径を有する炭素ミクロ繊維、ナノチューブ又は炭素フィブリルは、導電性充填剤として用いることができる。
【０１３５】
導電性充填剤の平均粒径は、組成物に導電性を付与するために有用な範囲内であればよい。例えば、ある実施形態において、１種又は複数種の充填剤の粒径は、０．２５μｍから２５０μｍの範囲であってよく、ある実施形態において０．２５μｍから７５μｍの範囲であってよく、ある実施形態において０．２５μｍから６０μｍの範囲であってよい。
【０１３６】
ある実施形態において、本開示によって提供される組成物の導電性を付与又は改変するために、導電性ポリマーを用いてもよい。芳香族基に組み込まれた又は二重結合に隣り合う硫黄原子を有するポリマー、例えば、ポリフェニレンスルフィド及びポリチオフェンは、導電性があることが知られている。その他の導電性ポリマーとしては、例えば、ポリピロール、ポリアニリン、ポリ（ｐ−フェニレン）ビニレン及びポリアセチレンが挙げられる。本開示によって提供される組成物は、１種より多い導電性充填剤を含むことができ、１種より多い導電性充填剤は、同一の又は異なる材料及び／又は形のものであり得る。例えば、シール剤組成物は、導電性Ｎｉ繊維と、粉体、粒子又はフレークの形態の導電性のＮｉコートされたグラファイトとを含んでもよい。導電性充填剤の量及びタイプは、硬化したときに、０．５０Ω／ｃｍ２の未満のシート抵抗（４点抵抗）、ある実施形態において０．１５Ω／ｃｍ２未満のシート抵抗を呈するシール剤組成物を製造するように選択することができる。充填剤の量及びタイプは、本開示によって提供されるシール剤組成物を用いて封止される隙間に、１ＭＨｚから１８ＧＨｚの範囲の周波数に対して効果的なＥＭＩ／ＲＦＩ遮蔽を提供するように選択することもできる。
【０１３７】
異種金属表面及び本開示の伝導性組成物のガルバニック腐食は、腐食防止剤を組成物に添加することによって及び／又は適切な伝電性充填剤を選択することによって、最小限にする又は防ぐことができる。ある実施形態において、腐食防止剤としては、クロム酸ストロンチウム、クロム酸カルシウム、クロム酸マグネシウム及びそれらの組み合わせが挙げられる。米国特許第５，２８４，８８８号及び米国特許第５，２７０，３６４号は、芳香族チアゾールを用いてアルミニウム及び鋼鉄表面の腐食を防止することを開示している。ある実施形態において、Ｚｎ等の犠牲酸素捕捉剤は、腐食防止剤として用いることができる。ある実施形態において、腐食防止剤は、導電性組成物の総重量の１０重量％未満を構成することができる。ある実施形態において、腐食防止剤は、導電性組成物の総重量の２重量％から８重量％の範囲の量を構成することができる。異種金属表面間の腐食は、組成物を構成する伝導性充填剤のタイプ、量及び特性を選択することによっても、最小にする又は防ぐことができる。
【０１３８】
使用
本開示によって提供される組成物は、例えば、シール剤、コーティング、カプセル化材料及びポッティング（ｐｏｔｔｉｎｇ）組成物において用いてもよい。シール剤としては、湿気及び温度等の使用時の条件に耐え、且つ、水、燃料並びにその他の液体及び気体等の材料の透過を少なくとも部分的にブロックする能力を有するフィルムを生成することができる組成物が挙げられる。コーティング組成物としては、例えば、見た目、接着性、濡れ性、耐腐食性、耐水性、耐燃料性及び／又は耐摩耗性等の基材の特性を改善するために、基材の表面に適用することができる被覆が挙げられる。ポッティング組成物としては、衝撃及び振動に対する耐性をもたらし、且つ、湿気及び腐食要因を排除するための、電子アセンブリにおいて有用な材料が挙げられる。ある実施形態において、本開示によって提供されるシール剤組成物は、例えば、航空宇宙用シール剤及び燃料タンク用ライニングとして有用である。
【０１３９】
本開示によって提供されるシール剤を含めた組成物は、任意の様々な基材に適用してもよい。組成物が適用されてもよい基材の例としては、陽極酸化、下塗り、有機コーティング又はクロム酸塩コーティングされていてもよい、チタン、ステンレス鋼及びアルミニウム等の金属；エポキシ；ウレタン；グラファイト；繊維ガラス複合体；Ｋｅｖｌａｒ（登録商標）；アクリル；及びポリカーボネートが挙げられる。ある実施形態において、本開示によって提供される組成物は、基材上のポリウレタンコーティング等のコーティングに適用されてもよい。
【０１４０】
本開示によって提供される組成物は、基材の表面上に直接適用してもよく、又は当業者に公知の任意の適したコーティングプロセスによる下層上に適用してもよい。
【０１４１】
本開示によって提供される組成物は、基材の表面上に直接適用してもよく、又は当業者に公知の任意の適したコーティングプロセスによる下層若しくはコーティング上に適用してもよい。
【０１４２】
さらに、本開示によって提供される組成物を利用した隙間の封止方法が提供される。これらの方法は、例えば、本開示によって提供される組成物を表面に適用して、隙間を封止すること、及び組成物を硬化させることを含む。ある実施形態において、組成物は、周囲条件下で硬化させてもよく、ここで、周囲条件は、２０℃から２５℃の温度及び雰囲気中の湿度を指す。ある実施形態において、組成物は、０℃から１００℃の温度及び０％ＲＨから１００％ＲＨの湿度（又は湿気硬化性組成物の場合、０％ＲＨより高い湿度）を包含する条件下で硬化させてもよい。ある実施形態において、組成物は、少なくとも３０℃、少なくとも４０℃、ある実施形態において少なくとも５０℃等の高められた温度で、硬化させてもよい。ある実施形態において、組成物は、室温、例えば２５℃で硬化させてもよい。ある実施形態において、組成物は、紫外線照射等の化学線照射に曝露して硬化させてもよい。本方法は、航空機及び航空宇宙機を含めた航空宇宙機上の隙間を封止するために用いてもよいこともまた、理解される通りである。
【０１４３】
ある実施形態において、貯蔵及び輸送のため、アルコキシシラン末端パーフルオロエーテル及び硬化剤を含めた組成物の構成成分は、容器内で組み合わされ、湿気から密封される。容器内で湿気から密封されている間、湿気硬化性組成物は、安定であり、長期間にわたって実質的に未硬化の状態を保つ。
【０１４４】
付加硬化性組成物については、２液は、使用に先立って混合され、混合された構成成分が使用可能な状態を保っている限り、基材に適用されてよい。付加硬化性組成物は、オレフィン含有液、シリル含有液中に白金触媒等のヒドロシリル化触媒を含み、又は第３液に含まれ、適用に先立って第１及び第２液と組み合わされてもよい。
【０１４５】
空気中の湿気に曝されると、本開示によって提供される湿気硬化性組成物の構成成分は、反応して、シール剤組成物を含めた硬化組成物を提供する。
【０１４６】
ある実施形態において、本開示によって提供される組成物は、約２００°Ｆ未満の温度で、約２時間未満、約４時間未満、約７時間未満、ある実施形態において約１０時間未満で、タックフリー硬化（ｔａｃｋ−ｆｒｅｅ  ｃｕｒｅ）を達成する。
【０１４７】
硬化シール剤等の硬化した組成物は、航空宇宙用途での使用において許容可能な特性を呈する。一般に、航空機及び航空宇宙用途において用いられるシール剤は、以下の特性を呈することが望ましい：Ａｅｒｏｓｐａｃｅ  Ｍａｔｅｒｉａｌ  Ｓｐｅｃｉｆｉｃａｔｉｏｎ（ＡＭＳ）３２６５Ｂ試験仕様書に従って、ＡＭＳ３２６５Ｂ基材上で、ＪＲＦ中に７日間浸漬後及び３％ＮａＣｌ溶液中に浸漬後に、乾燥条件下で測定して、２０ポンド／リニアインチ（ｐｌｉ）より大きい剥離強度；３００ポンド／平方インチ（ｐｓｉ）から４００ｐｓｉの間の引張強度；５０ポンド／リニアインチ（ｐｌｉ）より大きい引裂き強度；２５０％から３００％の間の伸び；並びにデュロメータＡで４０より大きい硬度。航空機及び航空宇宙用途に適切なこれらの及びその他の硬化シール剤特性は、ＡＭＳ３２６５Ｂに開示されており、その全体は、参照により本明細書に組み込まれる。航空機及び飛行機用途に用いられる本開示の硬化性組成物は、硬化したときに、Ｊｅｔ  Ｒｅｆｅｒｅｎｃｅ  Ｆｕｅｌ  Ｔｙｐｅ  Ｉ（ＪＲＦ  Ｔｙｐｅ  Ｉ）中に６０℃（１４０°Ｆ）にて周囲圧力で１週間浸漬された後に、２５％を超えないパーセント体積の膨れを呈することもまた望ましい。その他の特性、範囲及び／又は閾値は、他のシール剤用途に適切である可能性がある。
【０１４８】
ある実施形態において、本開示によって提供される組成物は、燃料耐性がある。本明細書において用いられる場合、用語「燃料耐性」とは、組成物が基材に適用され硬化したときに、ＡＳＴＭ  Ｄ７９２（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）又はＡＭＳ３２６９（Ａｅｒｏｓｐａｃｅ  Ｍａｔｅｒｉａｌ  Ｓｐｅｃｉｆｉｃａｔｉｏｎ）に記載されているものと同様の方法に従って、ＪＲＦ  Ｔｙｐｅ  Ｉ中に１４０°Ｆ（６０℃）にて周囲圧力で１週間浸漬された後に、４０％を超えない、いくつかの場合には２５％を超えない、いくつかの場合には２０％を超えない、さらに別の場合では１０％を超えないパーセント体積の膨れを呈するシール剤等の硬化生成物を提供することができることを意味する。燃料耐性の決定のために採用されるＪｅｔ  Ｒｅｆｅｒｅｎｃｅ  Ｆｌｕｉｄ  ＪＲＦ  Ｔｙｐｅ  Ｉは、以下の組成を有する：トルエン：２８±１体積％；シクロヘキサン（工業用）：３４±１体積％；イソオクタン：３８±１体積％；及び三級ジブチルジスルフィド：１±０．００５体積％（ＳＡＥ（Ｓｏｃｉｅｔｙ  ｏｆ  Ａｕｔｏｍｏｔｉｖｅ  Ｅｎｇｉｎｅｅｒｓ）より入手可能なＡＭＳ２６２９、１９８９年７月１日発行、§３．１．１等を参照のこと）。
【０１４９】
ある実施形態において、組成物は、ＡＭＳ３２７９、§３．３．１７．１、試験手順ＡＳ５１２７／１、§７．７に記載の手順に従って測定したときに少なくとも１００％の引張伸び及び少なくとも４００ｐｓｉの引張強度を呈する、シール剤等の硬化組成物を提供する。
【０１５０】
ある実施形態において、組成物は、ＳＡＥ  ＡＳ  ５１２７／１、段落７．８に記載の手順に従って測定したときに２００ｐｓｉより大きい、いくつかの場合には少なくとも４００ｐｓｉのラップせん断強度を呈する、シール剤等の硬化組成物を提供する。
【０１５１】
ある実施形態において、本開示によって提供される組成物を構成する硬化シール剤は、ＡＭＳ３２７７に記載の航空宇宙用シール剤の要件を満たす又は超える。
【０１５２】
さらに、本開示によって提供される組成物を利用した隙間の封止方法が提供される。これらの方法は、例えば、本開示によって提供される組成物を表面に適用して隙間を封止すること、及び組成物を硬化させることを含む。ある実施形態において、隙間の封止方法は、（ａ）本開示によって提供されるシール剤組成物を、隙間を画定する１つ又は複数の表面に適用すること、（ｂ）隙間を画定する表面を組み合わせること、及び（ｃ）シール剤を硬化させて、封止された隙間を提供することを含む。
【０１５３】
本開示によって提供される組成物で封止された航空宇宙機の隙間を含む隙間も開示される。
【０１５４】
ある実施形態において、本開示によって提供される導電性シール剤組成物は、５００°Ｆに２４時間曝露した後に室温で測定して以下の特性を呈する：ＭＩＬ−Ｃ−２７７２５に従って測定して、表面抵抗率１オーム／スクエア未満、引張強度２００ｐｓｉ超、伸び１００％超、及び凝集破壊１００％。
【０１５５】
ある実施形態において、本開示によって提供される付加硬化性組成物を構成する硬化シール剤は、室温で２日、１４０°Ｆで１日及び２００°Ｆで１日硬化させたときに、以下の特性を呈する：乾燥硬度４９、引張強度４２８ｐｓｉ、及び伸び２６６％；ＪＲＦ  Ｔｙｐｅ  Ｉ中で７日後に、硬度３６、引張強度３１２ｐｓｉ、及び伸び２４７％。
【実施例】
【０１５６】
あるパーフルオロエーテル及び斯かるパーフルオロエーテルを含む組成物の合成、特性及び使用について説明する以下の例を参照することによって、本開示によって提供される実施形態をさらに例証する。当業者には、本開示の範囲を逸脱しない材料及び方法の両方についての多くの改変が実践されてもよいことは明らかである。
【０１５７】
（例１）
Ｆｌｕｏｒｏｌｉｎｋ（登録商標）−Ｄのジアリルエーテル
パーフルオロエーテルジオールＦｌｕｏｒｏｌｉｎｋ（登録商標）−Ｄ（Ｓｏｌｖａｙ）を、等しい重量のイソプロパノールで５回抽出した。ポリマー部分から溶媒を除去すると、高分子量のジオール画分が生成した。Ｗｕら、Ｉｎｄ．Ｅｎｇ．Ｃｈｅｍ．Ｒｅｓ．、１９９５、３４（５）、１５３６〜１５３８に記載されたフェノールのアリル化の手順の改変版に従って、ジオールのアリル化を達成した。ジアリルエーテルは、複数ロットに基づいて約３５００から約４２００の分子量を有すると概算された。
【０１５８】
（例２）
オレフィン中間体の合成
例１のジアリルエーテル（１５０ｇ、０．０３５７モル）を２５０ｍＬの３つ口丸底フラスコに仕込んだ。フラスコに、攪拌機、温度プローブ、及びガスアダプターを取り付けた。ポリマーを６６℃／７〜８ｍｍＨｇで１時間脱気し、室温に冷却した。真空を窒素下で開放し、白金触媒（０．１ｇ、ＰＣ０７５、Ｕｎｉｔｅｄ  Ｃｈｅｍｉｃａｌ  Ｔｅｃｈｎｏｌｏｇｉｅｓ）のα，α，α−トリフルオロトルエン（０．５ｍＬ）中溶液を加え、内容物を室温で１時間撹拌した。１，３−ビス（トリメチルシロキシ）−１，３−ジメチルジシロキサン（５．７２７ｇ、０．０２０２モル、Ｇｅｌｅｓｔ）をα，α，α−トリフルオロトルエン０．５ｍＬと共に加え、反応混合物を室温で９．５時間撹拌した。反応混合物の粘度は、１．８４ポアズであった。１，３−ビス（トリメチルシロキシ）−１，３−ジメチルジシロキサンのさらなるポーション（０．２ｇ）（合計量：１．９２７ｇ、０．０２０９モル）をα，α，α−トリフルオロトルエン（０．５ｍＬ）と共に加え、反応混合物を３８〜３９℃で３時間加熱した。粘度は、１．９４ポアズに微増した。フェニルトリス（ジメチルシロキシ）シラン（１．５７１ｇ、０．００４８モル、Ｇｅｌｅｓｔ）をα，α，α−トリフルオロトルエン０．５ｍＬと共に導入した。反応混合物を３８〜３９℃で１３．５時間加熱し、１時間脱気して（真空度：７〜８ｍｍＨｇ）、粘度７．３２ポアズ、理論オレフィン当量９４３８及び理論官能価約２．８のオレフィン中間体を生成した。
【０１５９】
（例３）
湿気硬化性ポリマーＩの合成
新たに調製した例２のオレフィン中間体サンプル（４０ｇ；０．００１５モル）を１００ｍＬの３つ口丸底フラスコに仕込んだ。フラスコに、攪拌機、温度プローブ及びガスアダプターを取り付けた。白金を含有し追加の触媒を含有しない新たに調製したオレフィン中間体のサンプルを、ヒドロシラン化反応の間に添加した。撹拌しながら、メチルジメトキシシラン（１．４ｇ；０．０１３２モル）を添加し、混合物をさらに１時間撹拌した。反応混合物を７４℃で５時間加熱し、室温に冷却した。メチルジメトキシシランのさらなるポーション（０．４ｇ、０．００３８モル）を添加し、加熱を７４℃で８時間継続した。反応混合物をその後６０℃まで冷却し、１時間脱気して（真空度：７〜８ｍｍＨｇ）、粘度２０．６ポアズの湿気硬化性ポリマーＩを生成した。
【０１６０】
（例４）
四官能性ポリマーシランの合成
例１のジアリルエーテル（２０ｇ、０．００５５モル）を１００ｍＬの３つ口丸底フラスコに仕込んだ。フラスコに、攪拌機、温度プローブ及びガスアダプターを取り付けた。フラスコを乾燥窒素でフラッシングした。白金触媒（ＰＣ０７５）（０．０１５ｇ）のα，α，α−トリフルオロトルエン（１ｍＬ）中溶液を添加し、内容物を室温で４５分間撹拌した。フェニルトリス（ジメチルシロキシ）シラン（４ｇ、０．０１２１モル）を導入し、混合物を１０時間撹拌した。白金触媒ＰＣ０７５のさらなるポーション（０．１５ｇをα，α，α−トリフルオロトルエン１ｍＬに溶解）を添加し、室温で８時間撹拌した。反応混合物を２０ｍＬのトルエンのポーション２つで洗浄して、触媒及び未消費のシランを除去した。真空下（室温／７〜８ｍｍＨｇで１時間）で残存溶媒を除去すると、粘度４．４３ポアズの透明なポリマーが生成した。
【０１６１】
（例５）
付加硬化用オレフィンの合成
例１のジアリルエーテル（８０ｇ、０．０２１９モル）を１００ｍＬの３つ口丸底フラスコに仕込んだ。フラスコに、攪拌機、温度プローブ及びガスアダプターを取り付けた。フラスコを乾燥窒素でフラッシングした。白金触媒（ＰＣ０７５）（０．０１５ｇ）のα，α，α−トリフルオロトルエン（１ｍＬ）中溶液を添加し、内容物を室温で１時間撹拌した。１，３−ビス（トリメチルシロキシ）−１，３−ジメチルジシロキサン（３．５１５ｇ、０．１２４モル）をα，α，α−トリフルオロトルエン１ｍＬと共に添加した。反応混合物を室温で１．５時間及び４３〜４８℃で５時間撹拌した。この段階で、反応混合物の粘度は２．４４ポアズであった。フェニルトリス（ジメチルシロキシ）シラン（０．９６４ｇ、０．００２９モル）をα，α，α−トリフルオロトルエン０．５ｍＬと共に導入し、反応混合物を室温で１時間、その後４７〜４８℃で７時間撹拌した。真空下（室温／７〜８ｍｍＨｇで１時間）で溶媒を除去すると、粘度が１９ポアズであり理論官能価が２．８である液体ポリマーが生成した。
【０１６２】
（例６）
湿気硬化シール剤用スズ触媒
ジブチルスズジオキシド（３４．７２ｇ）、湿潤分散剤Ｄｙｓｐｅｒｂｙｋ（登録商標）１１０（１６．６７ｇ）及び１−ブタノール（６．９４ｇ）の混合物を、高速混合ブレードを用いて、適切な分散体が形成されるまで摩砕した。パーフルオロポリエーテル油であるＤｅｍｎｕｍ（商標）Ｓ−２００（２７．７８ｇ、ダイキン工業）及び蒸留水（１３．８９ｇ）を順に添加し、各添加の後にさらに摩砕した。
【０１６３】
（例７）
湿気硬化シール剤Ｉ
例３の湿気硬化性ポリマーＩ（３７．１ｇ）をＤｅｍｎｕｍ（商標）Ｓ−２００（３．７１ｇ）と混合することによって、ポリマー混合物を調製した。これとは別に、炭酸カルシウム（７．４２ｇ）、赤色酸化鉄（１．４８４ｇ）、酸化亜鉛（１．４８４ｇ）及びトリフェニルイミダゾール（熱安定剤、０．３７１ｇ）の混合物を粉砕し、その後カーボンブラック（６．６７８ｇ）と混合することによって、充填剤混合物を調製した。ポリマー混合物を充填剤混合物の少量のポーションと共にベンチミルで摩砕することによって、ベースを調製した。その後、ベースを例６の触媒（０．６ｇ）と共にベンチミルで摩砕し、流延物を作製した。流延物を室温で３日間、その後１４０°Ｆで４日間硬化させた。硬化組成物の特性は以下の通りであった：硬度２５（ショアＡ）；伸び（３２５％）；及び引張強度：２００ｐｓｉ。熱特性の定性評価のため、硬化試験体の小片を１７７℃に維持した。試験体は、３，６５２時間後に元の重量の７％を失っていた。
【０１６４】
（例８）
湿気硬化性ポリマーＩＩ
例１のジアリルエーテル（４０ｇ、０．００９５モル）を１００ｍＬの３つ口丸底フラスコに仕込んだ。フラスコに、攪拌機、温度プローブ及びガスアダプターを取り付けた。フラスコを窒素でフラッシングした。撹拌しながら、白金触媒（０．０４ｇ、ＰＣ０７５）のα，α，α−トリフルオロトルエン（０．５ｍＬ）中溶液を添加し、内容物を室温で１時間撹拌した。１，３−ビス（トリメチルシロキシ）−１，３−ジメチルジシロキサン（１．５５３ｇ、０．００５５モル、Ｇｅｌｅｓｔ）を、α，α，α−トリフルオロトルエン０．５ｍＬと共に添加した。反応混合物を、室温で１時間、その後４９〜５０℃で２．５時間撹拌した。フェニルトリス（ジメチルシロキシ）シラン（０．４２６ｇ、０．００１３モル）をα，α，α−トリフルオロトルエン１ｍＬと共に導入し、反応混合物を４９〜５０℃に７時間加熱した。反応混合物を脱気すると（室温から５０℃／４０分、真空度：７〜８ｍｍＨｇ）、オレフィン中間体が生成した。メチルジメトキシシラン（１．５ｇ；０．０１３２モル）をα，α，α−トリフルオロトルエン１ｍＬと共に５０℃で添加した。加熱を５０℃で４時間、その後７９℃で２．５時間継続した。反応混合物を脱気すると、湿気硬化性ポリマーＩＩが生成した。
【０１６５】
（例９）
湿気硬化シール剤ＩＩ
例８の湿気硬化性ポリマーＩＩ（３８ｇ）を、トリフェニルイミダゾール（熱安定剤、０．３８ｇ）及び炭酸カルシウム（７．６ｇ）と共にベンチミルで摩砕した。カーボンブラック（６．８４ｇ）、赤色酸化鉄（１．５２ｇ）、酸化亜鉛（１．５２ｇ）及びＤｅｍｎｕｍ（商標）Ｓ−２００（３．８ｇ）を順に添加し、各添加の後にベンチミルで摩砕した。その後、混合物と共に例６のスズ触媒（０．６ｇ）をベンチミルで摩砕し、流延物を作製した。流延物を高湿度／室温の雰囲気中で４日間硬化させた。硬化組成物の特性は以下の通りである：硬度３３（ショアＡ）；伸び：２８７％；引張強度：２２１ｐｓｉ。硬化試験体を用いて、１７７℃に曝露したとき並びにＪＲＦ  Ｔｙｐｅ  Ｉ及びＳｋｙｄｒｏｌ作動液（Ｓｋｙｄｒｏｌ  ＬＤ−４）中に浸漬したときの物性変化を決定した。結果を表１及び表２に示す。
【表１】
0005987232.tif 000020
【表２】
0005987232.tif 000021
【０１６６】
（例１０）
付加硬化性シール剤
炭酸カルシウム（２．３０ｇ）、赤色酸化鉄（１．３３ｇ）及び酸化亜鉛（１．６６ｇ）の３種の充填剤の混合物を摩砕して微粉末にした。セパラブルカップに、例５のオレフィン中間体（１０．０ｇ）、例４のシランポリマー（２．１ｇ）及びパーフルオロエーテル流体Ｄｅｍｎｕｍ（商標）Ｓ−２００（１．２１ｇ）を仕込み混合した。充填剤を３つのポーションにしてポリマー部分と混合した。白金触媒（α，α，α−トリフルオロトルエン中の３．２８％ＰＣ０７５溶液０．０２５ｇ）を添加した。内容物を混合し、プラスチック蓋（直径：２．５インチ）に展開した。展開物を室温で４日間、その後７０℃で２４時間硬化すると、エラストマー試験体が生成した。硬化試験体は、１３５℃に２ヶ月曝露後に、元の重量の１．１７％を失っていた。
【０１６７】
尚、最後に、本明細書に開示した実施形態を実施する代替方法があることに留意されたい。したがって、本実施形態は、例証としてとらえられるべきものであり、制限的なものではない。さらに、特許請求の範囲は、本明細書に提示した詳細に限定されるものではなく、それらの最大範囲及びその均等物を対象とする。
本発明に包含され得る諸態様は、以下のとおり要約される。
［態様１］
アルコキシシラン末端であるシロキサン伸長パーフルオロエーテルを含む、湿気硬化性組成物。
［態様２］
アルコキシシラン末端であるシロキサン伸長パーフルオロエーテルが、
（ａ）アルケニル末端であるシロキサン伸長パーフルオロエーテル、及び
（ｂ）アルコキシシラン
を含む反応物質の反応生成物を含む、上記態様１に記載の湿気硬化性組成物。
［態様３］
アルケニル末端であるシロキサン伸長パーフルオロエーテルが、
式（１）：
ＣＨ２＝ＣＨ−ＰＦＥ−ＣＨ２−ＣＨ２−Ａ’−ＣＨ２−ＣＨ２−ＰＦＥ−ＣＨ＝ＣＨ２
（１）
［式中、−Ａ’−は、式（２ｂ）：
［化１］
0005987232.tif 000022
（式中、各Ｒ１は、独立して、Ｃ１〜Ｃ４アルキル、Ｃ５〜Ｃ６シクロアルキル、フェニル及び−Ｏ−Ｓｉ（Ｒ２）３から選択され、各Ｒ２は、独立してＣ１〜Ｃ４アルキルであり、
ｎは１から６の整数である。）
の部分を含み、
各ＣＨ２＝ＣＨ−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はパーフルオロエーテル基を含む。］
の化合物を含む、上記態様２に記載の湿気硬化性組成物。
［態様４］
アルコキシシランが、式（４）：
Ｈ−Ｓｉ（−Ｒ３）ｐ（−ＯＲ３）３−ｐ（４）
（式中、ｐは０、１及び２から選択され、
各Ｒ３は、独立してＣ１〜Ｃ４アルキルから選択される。）
の化合物を含む、上記態様２に記載の湿気硬化性組成物。
［態様５］
式（５）：
（Ｒ３Ｏ−）３−ｐ（Ｒ３−）ｐＳｉ−ＣＨ２−ＣＨ２−ＰＦＥ−ＣＨ２−ＣＨ２−Ｓｉ（−Ｒ３）ｐ（−ＯＲ３）３−ｐ      （５）
（式中、各ｐは、独立して、０、１及び２から選択され、
各Ｒ３は、独立してＣ１〜Ｃ４アルキルから選択され、
−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はパーフルオロエーテル基を含む。）
のアルコキシシラン末端である非伸長パーフルオロエーテルを含む、上記態様１に記載の湿気硬化性組成物。
［態様６］
（ａ）アルケニル末端パーフルオロエーテル、及び
（ｂ）ヒドロシラン末端であるシロキサン伸長パーフルオロエーテル
を含む付加硬化性組成物。
［態様７］
アルケニル末端パーフルオロエーテルが、−［−ＣＦ２−ＣＦ２−ＣＦ２−Ｏ−］ｋ−、−ＣＦ２−Ｏ−［−ＣＦ２−ＣＦ２−Ｏ−］ｋ−［−ＣＦ２−Ｏ−］ｋ−ＣＦ２−、−［−ＣＦ（ＣＦ３）−ＣＦ２−Ｏ−］ｋ−、−［−ＣＦ２−ＣＦ（ＣＦ３）−Ｏ−］ｋ−、及び前記のもののいずれかの組み合わせ（式中、各ｋは、独立して２から１００の整数である。）から選択されるパーフルオロエーテル基を含む、上記態様６に記載の付加硬化性組成物。
［態様８］
アルケニル末端パーフルオロエーテルが二官能性である、上記態様６に記載の付加硬化性組成物。
［態様９］
ヒドロシラン末端であるシロキサン伸長パーフルオロエーテルが、３から６の平均ヒドロシラン官能価を有する、上記態様６に記載の付加硬化性組成物。
［態様１０］
ヒドロシラン末端であるシロキサン伸長パーフルオロエーテルが、式（９）：
Ａ−ＣＨ２−ＣＨ２−ＰＦＥ−ＣＨ２−ＣＨ２−Ａ’−ＣＨ２−ＣＨ２−ＰＦＥ−ＣＨ２−ＣＨ２−Ａ      （９）
［式中、各Ａ−は、独立して、式（２ｃ）：
［化２］
0005987232.tif 000023
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは、０、１及び２から選択され、
ｎは、１から６の整数である。）
の部分から選択され、
−Ａ’−は、式（２ｂ）：
［化３］
0005987232.tif 000024
（式中、各Ｒ１は、独立して、Ｃ１〜Ｃ４アルキル、Ｃ５〜Ｃ６シクロアルキル、フェニル及び−Ｏ−Ｓｉ（Ｒ２）３−ｍ（Ｈ）ｍから選択され、各Ｒ２は、独立してＣ１〜Ｃ４アルキルであり、ｍは、０、１及び２から選択され、
ｎは、１から６の整数である。）
の部分を含み、
−ＣＨ２−ＣＨ２−ＰＦＥ−ＣＨ２−ＣＨ２−は、アルケニル末端パーフルオロエーテルＣＨ２＝ＣＨ−ＰＦＥ−ＣＨ＝ＣＨ２に由来し、−ＰＦＥ−はパーフルオロエーテル基を含む。］
の構造を有する化合物を含む、上記態様６に記載の付加硬化性組成物。
［態様１１］
ヒドロシラン末端である非伸長パーフルオロエーテルを含む、上記態様６に記載の付加硬化性組成物。
［態様１２］
ヒドロシラン末端であるシロキサン伸長パーフルオロエーテルが、
（ａ）アルケニル末端パーフルオロエーテル、及び
（ｂ）ヒドロシラン末端シロキサン
を含む反応物質の反応生成物を含む、上記態様６に記載の付加硬化性組成物。
［態様１３］
シール剤として配合された、上記態様１に記載の組成物。
［態様１４］
上記態様１３に記載の組成物で封止された隙間。
［態様１５］
（ａ）隙間を画定する１つ又は複数の表面に、上記態様１３に記載の組成物を塗布すること、
（ｂ）隙間を画定する表面を組み合わせること、及び
（ｃ）組成物を硬化させて、隙間を封止すること
を含む、隙間を封止する方法。
［態様１６］
シール剤として配合された、上記態様６に記載の組成物。
［態様１７］
上記態様１６に記載の組成物で封止された隙間。
［態様１８］
（ａ）隙間を画定する１つ又は複数の表面に、上記態様１６に記載の組成物を塗布すること、
（ｂ）隙間を画定する表面を組み合わせること、及び
（ｃ）組成物を硬化させて、隙間を封止すること
を含む、隙間を封止する方法。